(57)【要約】粉末スラリー及び粉末塗料の連続的製造方法において、（１）液状成分（Ａ）を反応容器中で連続的な重合、重縮合又は重付加によって塊状で製造し、（２）液状成分（Ａ）を連続的に該反応容器から排出し、かつ混合装置に送り、そこで該成分を連続的に液状出発生成物−成分（Ｂ）と混合し、（３）得られる液状成分（Ｃ）を連続的に分散装置に移し、そこで該成分を連続的に供給される水性媒体（Ｄ）中で乳化し、次いで粉末スラリー（Ｆ）の製造のために（４）得られるエマルジョンを、懸濁液（Ｆ）が寸法安定性粒子を形成するように冷却し、かつ次いで粉末塗料（Ｇ）の製造のために寸法安定性粒子（５）を直接的に水性エマルジョン（Ｅ）から又は選択的に（６）懸濁液（Ｆ）から単離することを特徴とする方法並びに得られる粉末スラリー（Ｆ）及び粉末塗料（Ｇ）の被覆材料、接着剤及びシールコンパウンドとしての又はその製造のための使用。【特許請求の範囲】
【請求項１】
粉末塗料懸濁液（粉末スラリー）及び粉末塗料のそれらの成分の乳化による新規の連続的製造方法において、
（１）少なくとも１種の、少なくとも１種のバインダーを含有するか又は該バインダーからなる液状成分（Ａ）を反応容器中で連続的な塊状での重合、重縮合及び／又は重付加によって製造し、
（２）これらの液状成分（Ａ）を反応容器から連続的に排出し、かつ混合装置に移送し、そこで、これらを、少なくとも１種の、粉末スラリー及び粉末塗料の他の出発生成物を含有するか又は該生成物からなる少なくとも１種の液状成分（Ｂ）と連続的に混合し、それによって液状成分（Ｃ）を得て、かつ
（３）該液状成分（Ｃ）を連続的に分散装置に移送し、そこで、これらの成分を、連続的に供給される水性媒体（Ｄ）中で乳化させ、それにより液状粒子の水性エマルジョン（Ｅ）を得て、
次いで粉末スラリー（Ｆ）の製造のために
（４）エマルジョン（Ｅ）を冷却し、その結果、寸法安定性粒子の懸濁液（Ｆ）が形成され、かつ
次いで粉末塗料（Ｇ）の製造のために該寸法安定性の粒子を
（５）直接、水性エマルジョン（Ｅ）から又は選択的に
（６）懸濁液（Ｆ）から
単離することを特徴とする、粉末塗料懸濁液（粉末スラリー）及び粉末塗料のそれらの成分の乳化による新規の連続的製造方法。
【請求項２】
反応容器として、少なくとも１つの撹拌槽、撹拌槽カスケード、管形反応器、ループ型反応器、テイラー反応器、押出機又は前記の少なくとも２つの反応器の組み合わせを使用する、請求項１記載の方法。
【請求項３】
反応容器が過圧容器である、請求項１又は２記載の方法。
【請求項４】
反応容器がテイラー反応器である、請求項２又は３記載の方法。
【請求項５】
バインダーが、ランダムに、交互に及びブロック状に構成された直鎖状、分枝鎖状及び櫛状に構成されたオレフィン性不飽和モノマーの（コ）ポリマー、重付加樹脂及び重縮合樹脂からなる群から選択される、請求項１から４までのいずれか１項記載の方法。
【請求項６】
バインダー（Ａ）が、オレフィン性不飽和モノマーの（コ）ポリマーの群から選択される、請求項５記載の方法。
【請求項７】
バインダー（Ａ）が、（メタ）アクリレートコポリマーの群から選択される、請求項６記載の方法。
【請求項８】
他の出発生成物が架橋剤の群から選択される、請求項１から７までのいずれか１項記載の方法。
【請求項９】
溶融物（Ａ）及び／又は（Ｂ）が、顔料、乳化剤及び液状及び固体の添加物質からなる群から選択される少なくとも１種の添加物質を含有する、請求項１から８までのいずれか１項記載の方法。
【請求項１０】
混合装置として、撹拌槽、押出機又はスタティックミキサを使用する、請求項１から９までのいずれか１項記載の方法。
【請求項１１】
分散装置として、インライン−ディゾルバを使用する、請求項１から１０までのいずれか１項記載の方法。
【請求項１２】
インライン−ディゾルバが、ホルダ上に設置された互いに包囲している相対的に交互に同軸上で回転可能な少なくとも２つの分散機構環（ステータ及びロータ）の少なくとも１つの円筒状の装置を有し、その際、ステータ及びロータの間の相対運動によってもたらされる作業スリットが互いに非平行に延びる壁を有する歯状環分散装置である、請求項１１記載の方法。
【請求項１３】
分散装置における液状成分（Ａ）、（Ｂ）及び（Ｃ）並びに水性媒体（Ｄ）の滞留時間が０．５〜２０秒である、請求項１から１２までのいずれか１項記載の方法。
【請求項１４】
寸法安定性粒子を懸濁液（Ｆ）から噴霧乾燥又は凍結乾燥によって単離する、請求項１から１３までのいずれか１項記載の方法。
【請求項１５】
寸法安定性粒子をエマルジョン（Ｅ）から圧力解放によって単離する、請求項１から１４までのいずれか１項記載の方法。
【請求項１６】
水性媒体（Ｄ）が少なくとも１種の乳化剤を含有する、請求項１から１５までのいずれか１項記載の方法。
【請求項１７】
乳化剤の水溶液が臨界ミセル形成濃度（ＫＭＫ）において＞３０ｍＮ／ｍの表面張力を有する、請求項１６記載の方法。
【請求項１８】
乳化剤が、
（ａ）少なくとも１種のオレフィン性不飽和モノマー及び
（ｂ）少なくとも１種の、オレフィン性不飽和モノマー（ａ）とは異なる一般式Ｉ
Ｒ１Ｒ２Ｃ＝ＣＲ３Ｒ４  （Ｉ）
［式中、Ｒ１、Ｒ２、Ｒ３及びＲ４はそれぞれ互いに無関係に水素原子又は置換もしくは非置換のアルキル基、シクロアルキル基、アルキルシクロアルキル基、シクロアルキルアルキル基、アリール基、アルキルアリール基、シクロアルキルアリール基、アリールアルキル基又はアリールシクロアルキル基を表すが、但し、少なくとも２つの置換基Ｒ１、Ｒ２、Ｒ３及びＲ４は置換又は非置換のアリール基、アリールアルキル基又はアリールシクロアルキル基、特に置換又は非置換のアリール基を表す］のオレフィン性不飽和モノマーの水性媒体中での１段階又は多段階のラジカル共重合によって製造できるコポリマーの群から選択される、請求項１７記載の方法。
【請求項１９】
モノマー（ｂ）のアリール基Ｒ１、Ｒ２、Ｒ３及び／又はＲ４はフェニル基又はナフチル基である、請求項１８記載の方法。
【請求項２０】
前記アリール基がフェニル基である、請求項１８又は１９記載の方法。
【請求項２１】
モノマー（ｂ）の基Ｒ１、Ｒ２、Ｒ３及び／又はＲ４における置換基は電子求引性原子又は電子供与性原子又は有機基からなる群から選択される、請求項１８から２０までのいずれか１項記載の方法。
【請求項２２】
置換基が、ハロゲン原子、ニトリル基、ニトロ基、部分的又は完全にハロゲン化されたアルキル基、シクロアルキル基、アルキルシクロアルキル基、シクロアルキルアルキル基、アリール基、アルキルアリール基、シクロアルキルアリール基、アリールアルキル基及びアリールシクロアルキル基；アリールオキシ基、アルキルオキシ基及びシクロアルキルオキシ基；アリールチオ基、アルキルチオ基及びシクロアルキルチオ基及び第一級、第二級及び／又は第三級のアミノ基からなる群から選択される、請求項２１記載の方法。
【請求項２３】
少なくとも１種のモノマー（ａ）がカルボキシル基含有のモノマー（ａ３）の群から選択される、請求項１８から２２までのいずれか１項記載の方法。
【請求項２４】
水性媒体（Ｄ）が少なくとも１種の顔料の懸濁液である、請求項１から２２までのいずれか１項記載の方法。
【請求項２５】
顔料が、色付与及び／又は効果付与する、蛍光性の、導電性の及び磁気遮断性の顔料、金属粉末、有機及び無機の透明及び乳白色の充填物質及びナノ粒子からなる群から選択される、請求項２４記載の方法。
【請求項２６】
粉末スラリー（Ｆ）及び粉末塗料（Ｇ）が物理的又は熱的及び／又は化学線により硬化可能である、請求項１から２５までのいずれか１項記載の方法。
【請求項２７】
熱的に又は熱的及び化学線により硬化可能な粉末スラリー（Ｆ）及び粉末塗料（Ｇ）が１成分系である、請求項２６記載の方法。
【請求項２８】
被覆材料、接着剤及びシールコンパウンドとして、又は被覆材料、接着剤及びシールコンパウンドの製造のための、請求項１から２７までのいずれか１項記載の方法により製造される粉末スラリー（Ｆ）及び粉末塗料（Ｇ）の使用。
【請求項２９】
被覆材料、接着剤及びシールコンパウンドを、車両ボディ及びその部材、車両の内部領域及び外部領域、建築物の内部領域及び外部領域、ドア、窓及び家具の塗装、接着及び封止のため並びに小部品、コイル、コンテナ、包装、電子工学部品及び白色物品の工業的塗装の範囲における塗装、接着及び封止のために使用する、請求項２８記載の使用。
【発明の詳細な説明】
【技術分野】
【０００１】
本発明は液状成分の乳化によって粉末塗料懸濁液（粉末スラリー）及び粉末塗料を製造するための新規の連続的方法に関する。更に本発明は新規の連続的方法によって製造された粉末スラリー及び粉末塗料に関する。本発明は、車両ボディ及びその部材、車両の内部領域及び外部領域、建築物の内部領域及び外部領域、ドア、窓及び家具の塗装、接着及び封止のため並びに、特に小部品、コイル、コンテナ、包装、電子工学部品及び白色物品の工業的塗装の範囲における塗装、接着及び封止のための被覆材料、接着剤及びシールコンパウンドとしての新規の粉末スラリー及び粉末塗料の使用に関する。
【０００２】
実質的に有機溶剤不含の水性懸濁液（粉末スラリー）の形の粉末塗料は液状塗料工学で作業でき、かつその溶融乳化による製造方法はドイツ国特許出願ＤＥ１９６５２８１３Ａ１号から公知である。公知の方法においては、バインダー、架橋剤並びに場合により他の添加物質又は添加剤を粘性の樹脂溶融物として分散装置中に供給し、そこで液相中に微分散させる。しかしながらこれらの成分はその分散の前にも分散装置に液体状態においてまず均質に互いに混合し、かつ次いで第２の工程において液相に微分散させてもよい。引き続き得られたエマルジョンを冷却によって固体の微分散した粒子を有する懸濁液に変換する。
【０００３】
分散されたもしくは懸濁された粒子の単離は前記のドイツ国特許出願から明らかである。
【０００４】
ＤＥ１９６５２８１３Ａ１号の第７欄第４〜９行目によれば安定剤、分散剤又は乳化剤として、アクリル酸、エチルヘキシルアクリレート、ヒドロキシエチルアクリレート及びリオトロピック相のアニオン性コモノマーから連鎖延長重合によって製造できる短鎖の両親媒性のポリアクリレートを使用できる。しかしながら臨界ミセル形成濃度（ＫＭＫ）での乳化剤の水溶液の表面張力は示されていない。
【０００５】
バインダーとしては、ポリアクリレート、ポリウレタン、アミノプラスト樹脂、特にヒドロキシ官能性ポリメタクリレートが該当する。更にエポキシ基含有のバインダー、特にエポキシ基含有のポリアクリレート樹脂を使用できる。バインダーに関して言えば、エポキシ基含有のポリアクリレート樹脂を一般によく知られた方法により重合によって製造できるということだけしか示されていない。溶融乳化によって粉末スラリー及び粉末塗料を連続的に製造する方法にバインダーの連続的な製造を組み入れることは前記のドイツ国特許出願には記載されていない。
【０００６】
溶融乳化によって製造される粉末スラリーは本願の優先日時点で公表されていないドイツ国特許出願ＤＥ１０００６６７３．９号及びＤＥ１００１８５８１．９号にも記載されている。しかしながら得られる分散された粉末粒子は単離されず、かつ粉末塗料として使用される。乳化剤としては非イオン性乳化剤、例えばアルコキシ化アルカノール及びポリオール、フェノール及びアルキルフェノール又はアニオン性乳化剤、例えばアルカンカルボン酸、アルカンスルホン酸及びアルコキシル化アルカノール及びポリオール、フェノール及びアルキルフェノールのスルホ酸のアルカリ金属塩又はアンモニウム塩を使用できる。しかしながら臨界ミセル形成濃度（ＫＭＫ）での乳化剤の水溶液の表面張力は示されていない。両者の前記の本願の優先日時点で公表されていないドイツ国特許出願には、バインダーの製造を連続的に実施し、かつ粉末スラリー及び粉末塗料の溶融乳化による連続的な製造方法と統合することは提案されていない。
【０００７】
粉末塗料の溶融乳化による製造方法は国際特許出願ＷＯ９７／４５４７６号から公知である。
【０００８】
前記の国際特許出願の第１３頁第５〜２０行によれば該方法で乳化剤を使用する。液相の場合にはポリエチレングリコール又はポリビニルアルコールが使用される。乳化剤が、物理的吸着又は化学反応によって乳化剤を溶融物と結びつけるアンカー成分を有することが重要である。適当なアンカー成分の例は極性の（メタ）アクリレートコポリマー又は相応の群である。しかしながら臨界ミセル形成濃度（ＫＭＫ）での乳化剤の水溶液の表面張力は示されていない。
【０００９】
公知の方法に関しては、粉末塗料の出発生成物を押出機中で溶融させ、かつ互いに混合することが重要である。得られた溶融物を更に押出機中で水と混合する。バインダーの製造を連続的に実施し、かつ粉末スラリー及び粉末塗料の溶融乳化による連続的な製造方法と統合することは提案されていない。
【００１０】
前記の公知の方法の欠点は、押出機中の温度及び比較的長い滞留時間を、バインダー及び架橋剤の事前の架橋を回避するために厳密に調整せねばならないことである。
【００１１】
粉末塗料の溶融乳化による他の製造方法は国際特許出願ＷＯ９８／４５３５６号から公知である。
【００１２】
この場合にはイオン性及び非イオン性の乳化剤（界面活性剤）が使用される。イオン性乳化剤としては、該方法で使用されるカルボキシ基含有のオレフィンコポリマーとアンモニウムヒドロキシド、トリエタノールアミン、モルホリン及びジメチルエタノールアミンとのインサイチュー反応生成物が使用される。有利な非イオン性乳化剤はアルキルフェノールチオオキシレート及びエチレンオキシド−プロピレングリコール−コポリマーである。しかしながら臨界ミセル形成濃度（ＫＭＫ）での乳化剤の水溶液の表面張力は示されていない。
【００１３】
公知の方法においては出発生成物は押出機で溶融され、かつ互いに混合される。その溶融物は引き続きオートクレーブに導入され、かつそこで乳化される。溶融された粒子のエマルジョンを次いで圧力下及びその融点より高い温度において撹拌して、粒子を球形にする。前記の国際特許出願の第４頁第２０〜２３行目によればこのために少なくとも３０秒間が必要である。該方法は連続的又は不連続的に実施できる。
【００１４】
匹敵する方法は米国特許ＵＳ４，０５６，６５３号Ａから明らかである。該特許の第２欄第６〜９行目によれば前記のプロセス工程のために同様に少なくとも３０秒間が必要である。
【００１５】
前記の公知の方法に関する欠点は、比較的長い処理時間の間に方法条件の僅かな変化だけで、溶融された粒子の不所望な凝集にもたらすことである。更にオレフィン、例えばエチレンのコポリマーに限定されている。バインダーの製造を連続的に実施し、かつ粉末スラリー及び粉末塗料の溶融乳化による連続的な製造方法と統合することは提案されていない。
【００１６】
粉末塗料の溶融乳化による前記の公知の製造方法は更に、分散装置として使用される押出機が比較的低い効率を有するので、均質な溶融物を作成するために比較的高いエネルギー入力が必要なことである。更に、使用される乳化剤は第一に生じる乳化された溶融粒子又はエマルジョンの冷却により生じる懸濁された固体粒子のいずれかが十分な程度で安定化されるにすぎないか、十分な程度で全く安定化されないか、両者が同時に十分な程度で安定化されないかのいずれかである。公知の方法では従って、これらの粒子が方法条件の僅かな変更に対しても不利に作用し、かつ規格を満たす粉末塗料が得られない危険性がある。
【００１７】
国際特許出願ＷＯ００／１７２５６号からなおも、粉末塗料の溶融乳化による他の製造方法が公知である。この方法では、出発生成物、特にバインダーは超臨界的又はほぼ超臨界的条件下で液体、例えば五フッ化硫黄、フルオロホルム及び／又はキセノン中に分散される。これらの液体は、バインダーが容易に膨潤するように選択される。更に液体の密度を圧力及び温度の変更によって出発生成物の密度に適合させる。このための前提条件は超臨界的又はほぼ超臨界的な条件である。前記の粉末塗料は圧力解放によって得られる。この方法のために高価な圧力定格プラント及び、公知のように顕著に高い温室効果を引き起こす化合物の使用が必要である（前記の国際特許出願の第１５頁第２８〜２９行を参照のこと）。更に該方法は不連続的に実施できるにすぎない。
【００１８】
１工程又は多工程の
ａ）少なくとも１種のオレフィン性不飽和モノマー及び
ｂ）オレフィン性不飽和モノマー（ａ）とは異なる一般式Ｉ
Ｒ１Ｒ２Ｃ＝ＣＲ３Ｒ４
［式中、Ｒ１、Ｒ２、Ｒ３及びＲ４はそれぞれ互いに無関係に水素又は置換もしくは非置換のアルキル基、シクロアルキル基、アルキルシクロアルキル基、シクロアルキルアルキル基、アリール基、アルキルアリール基、シクロアルキルアリール基、アリールアルキル基又はアリールシクロアルキル基を表すが、但し、前記の置換基Ｒ１、Ｒ２、Ｒ３及びＲ４の少なくとも２つは置換又は非置換のアリール基、アリールアルキル基又はアリールシクロアルキル基、特に置換又は非置換のアリール基を表す］の少なくとも１種のオレフィン性不飽和モノマーのラジカル共重合によって水性媒体中で製造できるコポリマーの分散液を被覆材料、特に水系塗料（ドイツ国特許出願ＤＥ１９９３０６６５号Ａ１を参照）、サーフェイサー及びストーンチップ保護プライマー（ドイツ国特許出願ＤＥ１９９３００６７号Ａ１を参照）及びクリヤーコート（ドイツ国特許出願ＤＥ１９９３０６６４号Ａ１を参照）におけるバインダーとして使用することは公知である。その安定剤、乳化剤又は分散剤としての使用は前記の特許文献には記載されていない。
【００１９】
モノマーの塊状重合によるバインダーの連続的製造はドイツ国特許出願ＤＥ１９８８２７４２号Ａ１から公知である。これらのバインダーは粉末塗料又は粉末スラリー中で使用できる。溶融乳化による粉末塗料又は粉末スラリーの製造は記載されていない。同様に溶融乳化による粉末塗料又は粉末スラリーの連続的製造方法へのバインダーの連続的製造方法の組み込みは記載されていない。
【００２０】
本発明の課題は、従来の技術の欠点をもはや有さず、容易に確実かつ再現的に短い滞留時間で前記のプラントにおいて迅速に規格を満たす粉末スラリー及び粉末塗料を提供する、粉末懸濁液（粉末スラリー）及び粉末塗料のそれらの成分の乳化による新規の連続的な製造方法を提供することである。
【００２１】
従って
（１）少なくとも１種の、少なくとも１種のバインダーを含有するか又は該バインダーからなる液状成分（Ａ）を反応容器中で連続的な塊状での重合、重縮合及び／又は重付加によって製造し、
（２）これらの液状成分（Ａ）を反応容器から連続的に排出し、かつ混合装置に移送し、そこで、これらを、少なくとも１種の、粉末スラリー及び粉末塗料の他の出発生成物を含有するか又は該生成物からなる液状成分（Ｂ）と連続的に混合し、それによって液状成分（Ｃ）を得て、かつ
（３）該液状成分（Ｃ）を連続的に分散装置に移送し、そこで、これらの成分を、連続的に供給された水性媒体（Ｄ）中で乳化させ、それにより液状粒子の水性エマルジョン（Ｅ）を得て、
次いで粉末スラリー（Ｆ）の製造のために
（４）エマルジョン（Ｅ）を冷却し、その結果、寸法安定性粒子が形成され、かつ
次いで粉末塗料（Ｇ）の製造のために該寸法安定性の粒子を
（５）直接、水性エマルジョン（Ｅ）から又は選択的に
（６）懸濁液（Ｆ）から単離する、粉末塗料懸濁液（粉末スラリー）及び粉末塗料のそれらの成分の乳化による新規の連続的製造方法が見いだされた。
【００２２】
以下に粉末塗料の乳化による新規の製造方法を”本発明による方法”と呼称する。
【００２３】
他の本発明による対象物、方法及び使用は発明の詳細な説明から明らかである。
【００２４】
先行技術に関しては、本発明の基となる課題は本発明による方法を用いて解決することができることは意想外であり、かつ当業者に予測できることではなかった。まさに今までバインダーとしてのみ使用されたモノマー（ａ）及び（ｂ）からのコポリマーが本発明による方法に関して考慮される必要な特性を有することは更により意想外であった。依然として本発明による方法は、比較的低いエネルギー入力でかつ非常に短い滞留時間で、また乳化された液状粒子の後処理なく規格を満たす粉末スラリー（Ｆ）及び粉末塗料（Ｇ）を提供することは意想外であった。本発明による方法が、バインダーを溶液からストリッピングによって又は溶融物から冷却によって単離する必要がなく、かつ乳化法のために精製する必要がない、バインダーのモノマーから完成粉末スラリー（Ｆ）及び粉末塗料（Ｇ）への直接的な経路を開くことが特に優れている。
【００２５】
本発明による方法において使用される、粉末スラリー（Ｆ）及び粉末塗料（Ｇ）の製造のための出発生成物は所望の組成及び粉末スラリー（Ｆ）及び粉末塗料（Ｇ）の硬化のメカニズムに関して選択される。
【００２６】
粉末スラリー（Ｆ）及び粉末塗料（Ｇ）は物理的に硬化させることができる。
【００２７】
本発明の範囲において概念”物理的な硬化”は、粉末スラリー（Ｆ）及び粉末塗料（Ｇ）の粒子からなる層の皮膜形成による硬化を意味し、その際、被覆内の結合はバインダーのポリマー分子のループ形成を介して行われる（概念についてはRoempp Lexikon Lacke und Druckfarben、 Georg Thieme Verlag、 Stuttgart、 New York、 1998、 Bindemittel 、 73及び74頁を参照）。しかしながら皮膜形成は、バインダー粒子の融合を介して行われる（Roempp Lexikon Lacke und Druckfarben、 Georg Thieme Verlag、 Stuttgart、 New York、 1998、 274〜275頁、 "Haertung"を参照）。通常はこのために架橋剤は不要である。場合により物理的硬化は空気酸素、熱又は化学線による照射によって促進されてよい。
【００２８】
粉末スラリー（Ｆ）及び粉末塗料（Ｇ）は熱的に硬化させることができる。この場合にこれらは自己架橋的又は異種架橋的であってよい。
【００２９】
本発明の範囲においては概念”自己架橋的”は、それ自体と架橋反応を行うバインダーの特性をいう。このためには、バインダー中に既に両方の種類の、架橋に必要な相補的反応性官能基が含まれているか、又は”それ自体と”反応する反応性官能基が含まれていることが前提条件である。それに対して異種架橋とは、バインダー中に１種類の相補的反応性官能基が存在し、かつ硬化剤又は架橋剤中にもう１種類が存在するような被覆材料をいう。補足的に、Roempp Lexikon Lacke und Druckfarben、 Georg Thieme Verlag、 Stuttgart、 New York、 1998、 Haertung、 274及び276頁を指摘する。
【００３０】
粉末スラリー（Ｆ）及び粉末塗料（Ｇ）は化学線によって硬化可能であってよい。
【００３１】
この場合には、硬化は化学線によって活性化可能な結合を有する基を介して行われる。本発明の範囲において、化学線とは電磁線、例えば可視光、ＵＶ線又はＸ線、特にＵＶ線及び粒子線、例えば電子線を意味する。
【００３２】
粉末スラリー（Ｆ）及び粉末塗料（Ｇ）は熱的及び化学線によって硬化可能であってよい。
【００３３】
粉末スラリー（Ｆ）又は粉末塗料（Ｇ）において熱的硬化及び化学線による硬化を一緒に使用する場合に、”デュアルキュア”及び”デュアルキュア−粉末塗料（Ｇ）又は粉末スラリー（Ｆ）”とも呼称される。
【００３４】
粉末スラリー（Ｆ）及び粉末塗料（Ｇ）は有利には１成分系（１Ｋ）である。
【００３５】
本発明の範囲において１成分系（１Ｋ）とは熱的に又は熱的及び化学線により硬化可能な、バインダー及び架橋剤が同時に粒子中に存在する粉末スラリー（Ｆ）及び粉末塗料（Ｇ）を表す。このためには、両方の成分がまず高温及び／又は化学線による照射において互いに架橋することが前提条件である。
【００３６】
粉末スラリー（Ｆ）中の固体粒子の含量は非常に広範に変化してよく、かつ個々の場合の要求に依存する。有利には該含量は、それぞれ本発明による粉末スラリー（Ｆ）の全量に対して５．０〜６０質量％、１０〜５５質量％、特に有利には１５〜５０質量％、より特に有利には２０〜４５質量％、特に２５〜４０質量％である。
【００３７】
同様に粉末スラリー（Ｆ）の寸法安定性粒子の平均粒度は広範に変化してよい。有利には該平均粒度は０．１〜１００、有利には０．２〜８０、特に有利には０．３〜６０、より特に有利には０．４〜４０、特に０．５〜２０μｍである。より特に要求の多い使用目的、例えば車両塗装のためには１〜１０μｍの粒度がより特に有利である。
【００３８】
粉末塗料（Ｇ）の寸法安定性粒子の寸法は同様に広範に変化してよい。有利には該寸法は５〜５００、有利には５〜４００、特に有利には５〜３００、より特に有利には１０〜２００、特に１０〜１００μｍである。該平均粒度は１０〜３００、有利には１０〜２００、特に有利には１０〜１５０、より特に有利には１０〜１００、特に１０〜５０μｍである。この場合、粒度分布は狭くても又は広くてもよい。殆どの場合に、特許出願及び文献部位ＥＰ０６８７７１４号Ａ１、ＤＥ４２０４２６６号Ａ１、ＤＥ４０３８６８１号Ａ１、P. G. de Lange und P. Selierの"Korngroessenverteilung und Eigenschaften von elektrostatischen Spritzpulvern (1)-Fraktionierung des Pulvers und Charakterisierung der Fraktionen"、 Farbe und Lack、 79. Jahrgang、 Nr. 5、1973、 403〜412頁、 P. G. de Lange und P. Selierの"Korngroessenverteilung und Eigenschaften von elektrostatischen Spritzpulvern (2)-Verhalten derPulverfraktionen beim Spritzen und nach dem Einbrennen"、 Farbe und Lack、 79. Jahrgang、 Nr. 6、1973、 509〜517頁及びＥＰ０５３６７９１号Ａ１に記載されるような狭い粒度分布が有利である。
【００３９】
本発明の範囲において、”寸法安定性”は、粒子が慣用かつ公知の、粉末塗料又は粉末塗料懸濁液の貯蔵条件及び使用条件下に、殆ど凝集せずかつ／又はより小さな粒子に分解されず、また剪断力の影響下にも実質的にその本来の形状を保持することを意味する。この場合には、粒子は高粘性及び／又は固体であってよい。有利には寸法安定性粒子は固体である。
【００４０】
粉末スラリー（Ｆ）及び粉末塗料（Ｇ）は、有利には揮発性有機化合物（揮発性有機化合物、ＶＯＣ）、特に有機溶剤（助溶剤）を含有しない。このことは、本発明の範囲において、該スラリーが＜１質量％、有利には＜０．５質量％、特に有利には＜０．２質量％のＶＯＣの残留含量を有することを意味する。本発明によれば、残留含量がガスクロマトグラフィー検出限界未満にある場合により特に有利である。
【００４１】
本発明による方法は、少なくとも１種のバインダーを含有するか又は該バインダーからなる少なくとも１種の液状成分（Ａ）を反応容器中で連続的に塊状で重合、重縮合及び／又は重付加することによって製造することから出発する。
【００４２】
重合、重縮合及び重付加並びにバインダーの概念にはRoempp Lexikon Lacke und Druckfarben、 Georg Thieme Verlag、 Stuttgart、 New York、 1998、 457頁、 Polyaddition und Polyadditionsharze (Polyaddukte)、463及び464頁、 Polykondensate 、 Polykondensation und Polykondensationsharze及び464及び465頁、 Polymerisation 、 Polymerisationsharze und Polymerisationshilfsmittel 並びに73及び74頁、 Bindemittelを指摘する。
【００４３】
連続的に塊状で重合、重縮合及び／又は重付加する際には、更にモノマーの全量に対して２５質量％までの、固体、液体及び気体の低分子化合物からなる群から選択される少なくとも１種の低分子化合物が存在してよい。低分子化合物は、とりわけ液状成分（Ａ）の粘度及び従ってプロセス温度の増大に役立つ。有利には低分子化合物は、有機溶剤又は有機液体からなる群から選択される。
【００４４】
適当な有機溶剤の例及びそれらの特性は書籍Paints、 Coatings and Solvents 、 Edit. D. Stoye und W. Freitag、 Wiley-VCH、 Weinheim、 New York、 1993、 Kapitel 14. Solvents 、 277〜373頁、特にKapitel 14.9. Solvent Groups 、 327〜373頁に記載されている。適当な液体の例は国際特許出願ＷＯ００／１７２５６号の第１２頁の表１及び第１４頁の表２に記載されている。有機溶剤及び有機液体の選択において、これらが重合、重付加及び／又は重縮合を阻害しないことを顧慮すべきである。粉末スラリー（Ｆ）及び粉末塗料（Ｇ）が有利にはＶＯＣ不含であるべき点において、これらは、容易に揮発する場合に、本発明による方法の経過においても十分に又は完全に粉末塗料（Ｇ）及び粉末スラリー（Ｆ）から除去できるべきである。
【００４５】
バインダーはそれ自体、物理的、熱的、化学線により及び熱的及び化学線により硬化可能であることが好ましい。一般にバインダーは粒子中に、それぞれ粒子の全量に対して５．０〜１００、有利には６．０〜９５、有利には７．０〜９０、特に有利には８．０〜８５、より特に有利には９．０〜８０、特に１０〜８０質量％の量で含まれている。
【００４６】
有利にはバインダーは０〜１１０、有利には５〜１００、特に有利には１０〜９０、より特に有利には１５〜８５、特に２０〜８０℃のガラス転移温度Ｔｇ（示差走査熱量計（ＤＳＣ）を用いて測定した）を有する。
【００４７】
バインダーの分子量は非常に広範に変化してよい。本発明によればバインダーの分子量はあまり高くないように選択することが有利である。それというのもその塊状での連続的製造及びその皮膜形成において問題が生じうるからである。有利には分子量は５００〜３００００、有利には５００〜２５０００、特に有利には５００〜２００００、より特に有利には５００〜１５０００、特に５００〜１００００である。
【００４８】
バインダーはオリゴマー及びポリマーの樹脂である。オリゴマーとは、少なくとも２〜１５個のモノマー単位がその分子中に含まれる樹脂を意味する。本発明の範囲において、ポリマーとは少なくとも１０個の反復したモノマー単位がその分子中に含まれる樹脂を意味する。補足的に前記概念には、Roempp Lexikon Lacke und Druckfarben、 Georg Thieme Verlag、 Stuttgart、 New York、 1998、 Oligomere、 425及び606頁を指摘する。
【００４９】
バインダーの最低皮膜形成温度がそれらのガラス転移温度Ｔｇの範囲内、特に少なくとも２５℃であることが有利である。最低皮膜形成温度は、バインダーの水性分散液をドクターブレードでガラス板上に施与し、かつ勾配炉で加熱することで測定できる。粉末状の層が皮膜形成される温度を最低皮膜形成温度と呼称する。補足的に、Roempp Lexikon Lacke und Druckfarben、 Georg Thieme Verlag、 Stuttgart、 New York、 1998 Mindestfilmbildetemperatur、 391頁を指摘する。
【００５０】
適当なバインダーのための例はランダムに、交互にかつ／又はブロック状に構成された直鎖状及び／又は分枝鎖状及び／又は櫛状に構成された、オレフィン性不飽和モノマーの（コ）ポリマー又は重付加樹脂及び／又は重縮合樹脂である。
【００５１】
適当な（コ）ポリマーの例は、（メタ）アクリレート（コ）ポリマー又は部分鹸化されたポリビニルエステル、有利には（メタ）アクリレートコポリマー、特に以下に記載されるオレフィン性不飽和モノマー（ａ）から製造できる（メタ）アクリレートコポリマー（Ａ）である。
【００５２】
適当な重付加樹脂及び／又は重縮合樹脂の例はポリエステル、アルキド、ポリウレタン、ポリラクトン、ポリカーボネート、ポリエーテル、エポキシ樹脂−アミン−付加物、ポリ尿素、ポリアミド、ポリイミド、ポリエステル−ポリウレタン、ポリエーテル−ポリウレタン又はポリエステル−ポリエーテル−ポリウレタン、特にポリエステル−ポリウレタンである。
【００５３】
適当なポリエステル及びアルキド樹脂の例は、例えば更に基準品のUllmanns Encyklopaedie der technische Chemie、 第３版、 第１４巻、 Urban & Schwarzenberg、 Muenchen、 Berlin、 1963、 80〜89頁及び99〜105頁、並びにT. C. Pattonによる書籍："Resines Alkydes-Polyesters"von J. Bourry、 Paris、 Verlag Dunod、 1952、 "Alkyd Resins"von C. R. Martens、 Reinhold Publishing Corporation、 New York、 1961、 sowie"Alkyd Resin Technology"、 Intersience Publishers、 1962に記載されている。
【００５４】
適当なポリウレタン及び／又はアクリル化されたポリウレタンの例は、例えば特許出願ＥＰ０７０８７８８号Ａ１、ＤＥ４４０１５４４号Ａ１又はＤＥ１９５３４３６１号Ａ１に記載されている。
【００５５】
前記のバインダーのなかでも（メタ）アクリレート（コ）ポリマーが特に有利であり、従って特に有利に使用される。
【００５６】
熱的に硬化可能な本発明による粉末塗料（Ｇ）の自己架橋性バインダーは、その種類の基と（”自体で”）又は相補的反応性官能基と架橋反応しうる反応性官能基を有する。
【００５７】
異種架橋性バインダーは、架橋剤中に存在する相補的反応性官能基と架橋反応しうる反応性官能基を有する。
【００５８】
本発明により使用されるべき適当な相補的反応性官能基の例を以下の一覧表にまとめる。一覧表において、置換基Ｒは非環式又は環式の脂肪族、芳香族及び／又は芳香族−脂肪族（芳香脂肪族）の基を表し、置換基Ｒ及びＲは同一又は異なる脂肪族基を表すか、又は互いに脂肪族又は複素脂肪族環に結合している。
【００５９】
一覧表：相補的官能基の例
【００６０】
【表１】
2004530026.tif 000002
【００６１】
それぞれの相補的な基の選択は、一方でこれらがバインダーの製造時に及び液状成分（Ａ）中で並びに粉末スラリー（Ｆ）及び粉末塗料（Ｇ）の製造、貯蔵、適用及び溶融時に不所望な反応をせず、特に事前の架橋をせず、かつ／又は場合により化学線による硬化を妨げてはならないか又は抑制してはならないことに依存し、かつ他方でその温度範囲で架橋が惹起されるべきことに依存する。
【００６２】
有利には粉末スラリー（Ｆ）及び粉末塗料（Ｇ）の場合には６０〜１８０℃の架橋温度が使用される。従って有利には一方でチオ基、ヒドロキシル基、Ｎ−メチロールアミノ、Ｎ−アルコキシメチルアミノ基、イミノ基、カルバメート基、アロファネート基及び／又はカルボキシル基、有利にはヒドロキシル基又はカルボキシル基を有するバインダー及び有利には他方で無水物基、カルボキシル基、エポキシ基、封鎖されたイソシアネート基、ウレタン基、メチロール基、メチロールエーテル基、シロキサン基、カーボネート基、アミノ基、ヒドロキシ基及び／又はβ−ヒドロキシアルキルアミド基、有利にはエポキシ基、β−ヒドロキシアルキルアミド基、封鎖されたイソシアネート基、ウレタン基又はアルコキシメチルアミノ基を有する架橋剤が使用される。
【００６３】
自己架橋性の粉末スラリー（Ｆ）及び粉末塗料（Ｇ）の場合においては、バインダー（Ａ）は特にメチロール基、メチロールエーテル基及び／又はＮ−アルコキシメチルアミノ基を含有する。
【００６４】
粉末スラリー（Ｆ）及び粉末塗料（Ｇ）で使用するために特により適当な相補的反応性官能基は
−  一方でカルボキシル基及び他方でヒドロキシアルキルアミド基であり、かつ
−  一方でヒドロキシル基及び他方で封鎖されたイソシアネート基、ウレタン基又はアルコキシメチルアミノ基である。
【００６５】
前記の反応性官能基に関するバインダー（Ａ）の官能性は非常に広範に変化してよく、かつ特に達成しようとする架橋密度及び／又はそれぞれ使用される架橋剤の官能性に依存する。例えばカルボキシ基含有のバインダー（Ａ）の場合には酸価は１０〜１００、有利には１５〜８０、特に有利には２０〜７５、より特に有利には２５〜７０、特に３０〜６５ｍｇＫＯＨ／ｇである。又はヒドロキシル基含有のバインダー（Ａ）の場合にはＯＨ価は、有利には１５〜３００、有利には２０〜２５０、特に有利には２５〜２００、より特に有利には３０〜１５０、特に３５〜１２０ｍｇＫＯＨ／ｇである。又はエポキシ基含有のバインダー（Ａ）の場合にはエポキシ当量は有利には４００〜２５００、有利には４２０〜２２００、特に有利には４３０〜２１００、より特に有利には４４０〜２０００、特に４４０〜１９００である。
【００６６】
前記の相補的な官能基は、慣用かつ公知のポリマー化学の手法によりバインダー（Ａ）中に組み込まれてよい。これは、例えば相応の反応性官能基を有するモノマー（ａ）の組み込みによって、かつ／又はポリマー類似反応によって行ってよい。
【００６７】
反応性官能基を有する適当なオレフィン性不飽和モノマー（ａ）の例は以下に記載されるモノマー（ａ）、特に
（ｉ）少なくとも１つのヒドロキシル基、アミノ基、アルコキシメチルアミノ基、カルバメート基、アロファネート基又はイミノ基を１分子中に有するモノマー、例えば
−  アクリル酸、メタクリル酸又は、酸によって鹸化されているアルキレングリコールから誘導されるか又はα，β−オレフィン性不飽和カルボン酸とアルキレンオキシド、例えばエチレンオキシド又はプロピレンオキシドとの反応によって得られる別のα，β−オレフィン性不飽和カルボン酸のヒドロキシアルキルエステル、特にアクリル酸、メタクリル酸、エタクリル酸、クロトン酸、マレイン酸、フマル酸又はイタコン酸の、ヒドロキシルアルキル基が２０個以下の炭素原子を有するヒドロキシアルキルエステル、例えば２−ヒドロキシエチル−、２−ヒドロキシプロピル−、３−ヒドロキシプロピル−、３−ヒドロキシブチル−、４−ヒドロキシブチルアクリレート、−メタクリレート、−エタクリレート、−クロトネート、−マレイネート、−フマレート又は−イタコネート；又はヒドロキシシクロアルキルエステル、例えば１，４−ビス（ヒドロキシメチル）シクロヘキサン−、オクタヒドロ−４，７−メタノ−１Ｈ−インデン−ジメタノール−又はメチルプロパンジオールモノアクリレート、−モノメタクリレート、−モノエタクリレート、−モノクロトネート、−モノマレイネート、−モノフマレート又は−モノイタコネート；環式エステルからの反応生成物、例えばε−カプロラクトン及びそのヒドロキシアルキルエステル又は−シクロアルキルエステル；
−  オレフィン性不飽和アルコール、例えばアリルアルコール；
−  ポリオール、例えばトリメチロールプロパンモノ−又はジアリルエーテル又はペンタエリトリットモノ−、−ジ−又は−トリアリルエーテル；
−  アクリル酸及び／又はメタクリル酸と１分子あたり５〜１８個の炭素原子を有するα位で分枝したモノカルボン酸、特にＶｅｒｓａｔｉｃ（Ｒ）酸のグリシジルエステルとからの反応生成物又は該反応生成物の代わりに、重合反応の間又は後に、１分子あたり５〜１８個の炭素原子を有するα位で分枝したモノカルボン酸、特にＶｅｒｓａｔｉｃ（Ｒ）酸と反応する１当量のアクリル酸及び／又はメタクリル酸；
−  アミノエチルアクリレート、アミノエチルメタクリレート、アリルアミン又はＮ−メチルイミノエチルアクリレート；
−  Ｎ，Ｎ−ジ（メトキシメチル）アミノエチルアクリレート又は−メタクリレート又はＮ，Ｎ−ジ（ブトキシメチル）アミノプロピルアクリレート又は−メタクリレート；
−  （メタ）アクリル酸アミド、例えば（メタ）アクリル酸アミド、Ｎ−メチル−、Ｎ−メチロール−、Ｎ，Ｎ−ジメチロール−、Ｎ−メトキシメチル−、Ｎ，Ｎ−ジ（メトキシメチル）−、Ｎ−エトキシメチル−及び／又はＮ，Ｎ−ジ（エトキシエチル）−（メタ）アクリル酸アミド；
−  アクリロイルオキシ−又はメタクリロイルオキシエチル−、プロピル、又はブチルカルバメート又は−アロファネート；カルバメート基を有する他の適当なモノマーの例は特許文献ＵＳ−Ａ−３，４７９，３２８号、ＵＳ−Ａ−３．６７４，８３８号、ＵＳ−Ａ−４，１２６，７４７号、ＵＳ−Ａ−４，２７９，８３３号又はＵＳ−Ａ−４，３４０，４９７号に記載されている；
（ｉｉ）１分子あたり少なくとも１つの酸基を有するモノマー（ａ３）、例えば
−  アクリル酸、β−カルボキシエチルアクリレート、メタクリル酸、エタクリル酸、クロトン酸、マレイン酸、フマル酸又はイタコン酸；
−  オレフィン性不飽和スルホン酸又はホスホン酸又はその部分エステル；
−  マレイン酸モノ（メタ）アクリロイルオキシエチルエステル、コハク酸モノ（メタ）アクリロイルオキシエチルエステル又はフタル酸モノ（メタ）アクリロイルオキシエチルエステル；又は
−  ビニル安息香酸（全ての異性体）、α−メチルビニル安息香酸（全ての異性体）又はビニルベンゼンスルホン酸（全ての異性体）；
（ｉｉｉ）エポキシ基を有するモノマー、例えばアクリル酸、メタクリル酸、エタクリル酸、クロトン酸、マレイン酸、フマル酸又はイタコン酸のグリシジルエステル又はアリルグリシジルエーテルである。
【００６８】
これらは、有利には本発明により有利な（メタ）アクリレートコポリマー（Ａ）、特にグリシジル基含有のものの製造のために使用される。
【００６９】
前記の種類の高官能性モノマー（ａ）を一般に副次的な量で使用する。本発明の範囲において高官能性モノマー（ａ）の副次的な量とは、意図的に架橋されたポリマー性マイクロ粒子を製造する限りでなければ、コポリマー（Ａ）、特に（メタ）アクリレートコポリマー（Ａ）の架橋又はゲル化を引き起こさない量を意味する。
【００７０】
反応性官能基をポリエステル又はポリエステル−ポリウレタン（Ａ）中に導入するために適当なモノマー単位の例は、ケトンで封鎖されている２，２−ジメチロールエチル−又は−プロピルアミン（得られたケトキシム基は導入の後に再び加水分解される）；又は２つのヒドロキシル基又は２つの第一級及び／又は第二級のアミノ基並びに少なくとも１つの酸基、特に少なくとも１つのカルボキシル基及び／又は少なくとも１つのスルホン酸基を含有する化合物、例えばジヒドロキシプロピオン酸、ジヒドロキシコハク酸、ジヒドロキシ安息香酸、２，２−ジメチロール酢酸、２，２−ジメチロールプロピオン酸、２，２−ジメチロール酪酸、２，２−ジメチロールペンタン酸、２，２−ジアミノ吉草酸、３，４−ジアミノ安息香酸、２，４−ジアミノトルエンスルホン酸又は２，４−ジアミノ−ジフェニルエーテルスルホン酸である。
【００７１】
連続的なポリマー類似反応による反応性官能基の導入のための例は、ヒドロキシル基を含有する樹脂とホスゲンとを反応させ、それによってクロロホルミエート基を含有する樹脂を得て、かつ該クロロホルミエート基を含有する樹脂とアンモニア及び／又は第一級及び／又は第二級アミンとのポリマー類似反応によりカルバメート基を含有する樹脂を得ることである。適当なこの種の方法の更なる例は特許文献ＵＳ４，７５８，６３２号Ａ１、ＵＳ４，３０１，２５７号Ａ１又はＵＳ２，９７９，５１４号Ａ１から公知である。更にカルボキシル基を、ヒドロキシル基と無水カルボン酸、例えば無水マレイン酸又は無水フタル酸とのポリマー類似反応によって導入することも可能である。
【００７２】
更にデュアルキュア−粉末スラリー（Ｆ）及び−粉末塗料（Ｇ）のバインダーは、１分子中に少なくとも１個の化学線により活性化可能な結合を有する統計平均で少なくとも１個の、有利には少なくとも２個の基を有する。
【００７３】
本発明の範囲において、化学線により活性化可能な結合とは、化学線での照射の際に反応性であり、かつその種類の別の活性化される結合と、ラジカル及び／又はイオン的な機構で進行する重合反応及び／又は架橋反応を生ずる結合を意味する。適当な結合の例は、炭素−水素−単結合又は炭素−炭素−、炭素−酸素−、炭素−窒素−、炭素−リン−又は炭素−ケイ素−単結合又は−二重結合である。これらのうちで、炭素−炭素−二重結合が特に有利であり、かつ従って本発明によればより特に有利に使用される。簡潔さのためにこれらを以下に”二重結合”と呼称する。
【００７４】
従って本発明により有利な基は１個の二重結合又は２個、３個又は４個の二重結合を有する。１個より多い二重結合を有するのであれば、これらの二重結合は共役であってよい。しかしながら本発明によれば、二重結合が孤立である、特に各それ自体が末端で当該基中に存在することが有利である。本発明によれば２個、特に１個の二重結合を使用することが特に有利である。
【００７５】
デュアルキュア−バインダーは統計平均で少なくとも１個の前記の化学線により活性化可能な基を有する。このことは、バインダーの官能性がこの点において整数、すなわち２、３、４、５又はそれより大きいか、又は非整数、すなわち例えば２．１〜１０．５又はそれより大きいことを意味する。どの程度の官能性を選択するかは、それぞれのデュアルキュア−粉末スラリー（Ｆ）及び粉末塗料（Ｇ）に課される要求に従う。
【００７６】
１分子中に統計平均で１個より多い化学線により活性化可能な基を使用するのであれば、該基は構造的に互いに異なるか、又は同一の構造の基である。
【００７７】
これらの基が構造的に互いに異なるのであれば、このことは本発明の範囲において、２個、３個、４個又はそれより多く、特に２個のモノマークラスから誘導される２個、３個、４個又はそれより多く、特に２個の化学線により活性化可能な基が使用されることを意味する。
【００７８】
適当な基の例は、例えば（メタ）アクリレート−、エタクリレート−、クロトネート−、シンナメート−、ビニルエーテル−、ビニルエステル−、ジシクロペンタジエニル−、ノルボルネニル−、イソプレニル−、イソプロペニル−、アリル−又はブテニル基；ジシクロペンタジエニル−、ノルボルネニル−、イソプレニル−、イソプロペニル−、アリル−又はブテニルエーテル基又はジシクロペンタジエニル−、ノルボルネニル−、イソプレニル−、イソプロペニル−、アリル−又はブテニルエステル基、特にアクリレート基である。
【００７９】
有利にはこれらの基はウレタン基、尿素基、アロファネート基、エステル基、エーテル基及び／又はアミド基、特にエステル基を介して、バインダーのそれぞれの基本構造に結合されている。通常、これは慣用かつ公知の連続的なポリマー類似反応、例えば側鎖のグリシジル基と前記の酸基を含有するオレフィン性不飽和モノマーとの反応、側鎖のヒドロキシル基と前記のモノマーのハロゲン化物との反応、ヒドロキシル基と二重結合含有のイソシアネート、例えばビニルイソシアネート、メタクリロイルイソシアネート及び／又は１−（１−イソシアナト−１−メチルエチル）−３−（１−メチルエテニル）−ベンゼン（ＣＹＴＥＣ社のＴＭＩ（Ｒ））との反応又はイソシアネート基と前記のヒドロキシル基含有のモノマーとの反応によって行われる。
【００８０】
しかしながら粒子中で純粋に熱的硬化可能なバインダー及び純粋に化学線により硬化可能なバインダーからなる混合物を使用してもよい。
【００８１】
バインダーの物質組成は基本的に特徴を有さないが、
−  米国特許文献ＵＳ４，２６８，５４２号Ａ１又はＵＳ５，３７９，９４７号Ａ１及び特許出願ＤＥ２７１０４２１号Ａ１、ＤＥ１９５４０９７７号Ａ１、ＤＥ１９５１８３９２号Ａ１、ＤＥ１９６１７０８６号Ａ１、ＤＥ１９６１３，５４７号Ａ１、ＤＥ１９６１８６５７号Ａ１、ＤＥ１９６５２８１３号Ａ１、ＤＥ１９６１７０８６号Ａ１、ＤＥ１９８１４４７１号Ａ１、ＤＥ１９８４１８４２号Ａ１又はＤＥ１９８４１４０８号Ａ１、本願の優先日時点で公表されていないドイツ国特許出願ＤＥ１９９０８０１８．６号又はＤＥ１９９０８０１３．５号又は欧州特許文献ＥＰ０６５２２６４号Ａ１に記載される全ての熱的及び／又は化学線により硬化可能な粉末クリヤーコート−スラリーの使用のために予定されるバインダー、
−  特許出願ＤＥ１９８３５２９６号Ａ１、ＤＥ１９７３６０８３号Ａ１又はＤＥ１９８４１８４２号Ａ１に記載される全てのデュアルキュア−クリヤーコートに予定されるバインダー又は
−  ドイツ国特許出願ＤＥ４２２２１９４号Ａ１、ＢＡＳＦ Ｌａｃｋｅ＋Ｆａｒｂｅｎ ＡＧ社の製品情報"Pulverlacke (G)"、 1990又はＢＡＳＦ Ｃｏａｔｉｎｇｓ ＡＧ社の会社文書"Pulverlacke (G)、 Pulverlacke (G) fur industrielle Anwendungen"、 Januar、 2000に記載される全ての、熱的硬化可能な粉末クリヤーコートにおける使用のために予定されるバインダーが該当する。
【００８２】
デュアルキュア−粉末スラリー（Ｆ）及び粉末塗料（Ｇ）のための付加的なバインダーとしては、欧州特許出願ＥＰ０９２８８００号Ａ１、ＥＰ０６３６６６９号Ａ１、ＥＰ０４１０２４２号Ａ１、ＥＰ０７８３５３４号Ａ１、ＥＰ０６５０９７８号Ａ１、ＥＰ０６５０９７９号Ａ１、ＥＰ０６５０９８５号Ａ１、ＥＰ０５４０８８４号Ａ１、ＥＰ０５６８９６７号Ａ１、ＥＰ００５４５０５号Ａ１又はＥＰ０００２８６６号Ａ１ドイツ国特許出願ＤＥ１９７０９４６７Ａ１、ＤＥ４２０３２７８Ａ１、ＤＥ３３１６５９３Ａ１、ＤＥ３８３６３７０Ａ１、ＤＥ２４３６１８６Ａ１又はＤＥ２００３５７９Ｂ１、国際特許出願ＷＯ９７／４６５４９号又はＷＯ９９／１４２５４号又は米国特許文献ＵＳ５，８２４，３７３号Ａ１、ＵＳ４，６７５，２３４号Ａ１、ＵＳ４，６３４，６０２号Ａ１、ＵＳ４，４２４，２５２号Ａ１、ＵＳ４，２０８，３１３号Ａ１、ＵＳ４，１６３，８１０号Ａ１、ＵＳ４，１２９，４８８号Ａ１、ＵＳ４，０６４，１６１号Ａ１又はＵＳ３，９７４，３０３号Ａ１に記載される、ＵＶ硬化可能なクリヤーコート及び粉末クリヤーコートでの使用のために予定されるバインダーが該当する。
【００８３】
前記のバインダーのうち、エポキシ当量４００〜２５００、有利には４２０〜２２００、特に有利には４３０〜２１００、より特に有利には４４０〜２０００、特に４４０〜１９００、数平均分子量（ゲルクロマトグラフィーによりポリスチレン標準を使用して測定する）、有利には２０００〜２００００、特に３０００〜１００００、及びガラス転移温度（ＴＧ）、有利には３０〜８０、有利には４０〜７０、特に４０〜６０℃（示差走査熱量計（ＤＳＣ）を用いて測定した）を有する、特に熱的硬化可能な粉末クリヤーコート−スラリーにおける使用のために該当する（前記参照）及び更に特許文献及び特許出願ＥＰ０２９９４２０号Ａ１、ＤＥ２２１４６５０号Ｂ１、ＤＥ２７４９５７６号Ｂ１、ＵＳ４，０９１，０４８号Ａ１又はＵＳ３，７８１，３７９号Ａ１に記載されるエポキシ基含有の（メタ）アクリレートコポリマーが特に有利であり、かつ特に有利に使用される。
【００８４】
本発明によればバインダーが製造され、かつ場合によりそれらは通常、重合、重縮合又は重付加において連続的に使用される反応容器中で連続的にポリマー類似反応により後変性が行われる。適当な反応容器の例は、例えば特許文献及び特許出願ＤＥ１０７１２４１Ｂ１、ＥＰ０４９８５８３Ａ１もしくはＤＥ１９８２８７４２Ａ１又は刊行物K. KataokaのChemical Engineering Science、 第５０巻、 第９号、1995、 1409〜1416頁に記載される撹拌槽、撹拌カスケード、管形反応器、ループ型反応器又はテイラー反応器である。この場合にテイラー反応器が有利であり、かつ従って特に有利に使用される。反応容器は過圧容器であってもよい。場合によりその際には該反応器の出口に減圧のための装置が後接続されている。
【００８５】
液状成分（Ａ）の、重合、重縮合及び／又は重付加並びに場合によりポリマー類似反応による後変性による製造において、プロセス温度は、（ｉ）最も容易に分解する出発生成物の分解温度、（ｉｉ）バインダーの分解温度並びに場合により（ｉｉｉ）自己架橋性バインダー（Ａ）の架橋温度を上回らない。有利には５０〜２５０、好ましくは６０〜２２０、特に有利には７０〜２００、より特に有利には８０〜１９０、特に９０〜１８０℃のプロセス温度が使用される。場合により粘度及びプロセス温度を前記の有機溶剤及び／又は有機液体を用いて低下させる。
【００８６】
反応容器中の出発生成物の流量は非常に広範に変化してよく、かつとりわけ重合、重付加及び重縮合の反応速度並びに場合によりポリマー類似反応による後変性の反応速度に依存する。有利には該流量は、出発生成物及び得られるバインダーの熱的負荷ができる限り低いように調整される。一般に流量は、出発生成物及び得られるバインダーの反応容器の反応領域における滞留時間が５秒から５時間であるように選択される。
【００８７】
更に液状成分（Ａ）は更に少なくとも１種の以下に記載する乳化剤、顔料又は添加物質を含有してよい。これらの添加物質、例えば顔料は使用されるプロセス温度において液体でなくてよい。但し、かかる非液状の添加物質は溶融物（Ａ）中に均質に分散されねばならず、かつ混合装置又は分散装置において混合過程を妨げてはならない。有利には添加物質は液状又は溶融可能である。
【００８８】
本発明による方法の更なる過程において、少なくとも１種の前記の液状成分（Ａ）を連続的に反応容器から排出し、かつ混合装置に移送する。大抵の場合においては、液状成分（Ａ）は粉末スラリー（Ｆ）及び粉末塗料（Ｇ）を優れた応用技術的特性で製造するために十分である。有利には反応容器の出口と混合装置の入り口の間に緩衝容器が存在し、該装置によって反応容器からの、例えばモノマーと開始剤との間の圧力及び／又は供給の変動を調整でき、かつ／又は顔料、乳化剤及び／又は添加物質を液状成分（Ａ）中に導入できる。
【００８９】
本発明によれば、液状成分（Ａ）は混合装置中で連続的に少なくとも１種、特に１種の液状成分（Ｂ）と混合される。液状成分（Ｂ）は少なくとも１種の、粉末スラリー（Ｆ）及び粉末塗料（Ｇ）の他の出発生成物を含有するか、又は該生成物からなる。
【００９０】
物理的に硬化する又は化学線により硬化可能な粉末スラリー（Ｆ）及び粉末塗料（Ｇ）の製造のために本発明による方法を使用する場合に、少なくとも１種の他の液状成分（Ｂ１、Ｂ２乃至Ｂｎ）又は他の液状成分（Ｂ）は、有利には以下に記載する少なくとも１種の添加物質の溶融物である。更に前記の液状成分（Ｂ）は更に少なくとも１種の以下に記載される顔料及び／又は少なくとも１種の以下に記載される乳化剤を含有してよい。当該液状成分（Ｂ）は混合装置に、有利には粉末スラリー（Ｆ）及び粉末塗料（Ｇ）において添加物質並びに場合により顔料及び／又は乳化剤の所望の含有量が設定されるような量及び速度で供給される。顔料及び／又は乳化剤の含有量は同様に非常に広範に変化してよく、かつ個々の場合の要求に依存し、特に顔料及び／又は乳化剤の性質及び調整される技術的作用に依存する。
【００９１】
熱的に又は熱的及び化学線により硬化可能な粉末スラリー（Ｆ）及び粉末塗料（Ｇ）の製造のために本発明による方法を使用する場合に、少なくとも１種の他の液状成分（Ｂ）又は他の液状成分（Ｂ）は、有利には以下に記載する少なくとも１種の架橋剤の溶融物である。
【００９２】
適当な架橋剤の例は、
−  例えばRompp Lexikon Lacke und Druckfarben、 Georg Thieme Verlag、 1998、 29頁、 Aminoharze、Johan Bielemanによる書籍"Lackadditive"、 Wiley-VCH、 Weinheim、 New York、 1998、 242頁以降、書籍"Paints、 Coatings and Solvents"、 second completely revised edition、 Edit. D. Stoye und W. Freitag、 Wiley-VCH、 Weinheim、 New York、1998、 80頁以降、特許文献ＵＳ４７１０５４２号Ａ１又はＥＰ０２４５７００号Ａ１並びにB. Singh und Mitarbeiterによる刊行物 "Carbamylmethylated Melamines、 Novel Crosslinkers for the Coatings Industry"、 in Advanced Organic Coatings Science and Technology Series、 1991、 Band 13、 193〜207頁に記載されるアミノプラスト樹脂、
−  例えば特許文献ＤＥ１９６５２８１３号Ａ１又は１９８４１４０８号Ａ１に記載されるカルボキシル基含有の化合物又は樹脂、特に１，１２−ドデカン２酸（１，１０−デカンジカルボン酸）、
−  例えば特許文献ＥＰ０２９９４２０号Ａ１、ＤＥ２２１４６５０号Ｂ１、ＤＥ２７４９５７６号Ｂ１、ＵＳ４，０９１，０４８号Ａ１又はＵＳ３，７８１，３７９号Ａ１に記載されるエポキシ基含有の化合物又は樹脂、
−  例えば特許文献ＵＳ４，４４４，９５４号Ａ１、ＤＥ１９６１７０８６号Ａ１、ＤＥ１９６３１２６９号Ａ１、ＥＰ０００４５７１号Ａ１又はＥＰ０５８２０５１号Ａ１に記載される封鎖されたポリイソシアネート、
−  β−ヒドロキシアルキルアミド、例えばＮ，Ｎ，Ｎ′，Ｎ′−テトラキス（２−ヒドロキシエチル）アジパミド又はＮ，Ｎ，Ｎ′，Ｎ′−テトラキス（２−ヒドロキシプロピル）アジパミド及び／又は
−  特許文献ＵＳ４，９３９，２１３号Ａ１、ＵＳ５，０８４，５４１号Ａ１、ＵＳ５，２８８，８６５号Ａ１又はＥＰ０６０４９２２号Ａ１に記載されるトリス（アルコキシカルボニルアミノ）トリアジンである。
【００９３】
更に液体架橋剤成分（Ｂ）は更に少なくとも１種の以下に記載される顔料、少なくとも１種の以下に記載される、プロセス温度で液状又は固体の添加物質及び／又は少なくとも１種の以下に記載される乳化剤を含有してよい。顔料、添加物質及び／又は乳化剤の含有量は同様に非常に広範に変化してよく、かつ個々の場合の要求に依存し、特に顔料、添加物質及び／又は乳化剤の性質及び調整される技術的作用に依存する。
【００９４】
当該液状成分（Ｂ）は混合装置に、有利には粉末スラリー（Ｆ）及び粉末塗料（Ｇ）において架橋剤の所望の含有量が設定されるような量及び速度で供給される。その含有量は同様に非常に広範に変化してよく、かつ個々の場合の要求、特に存在する反応性官能基の数及び、例えば粉末スラリー（Ｆ）及び粉末塗料（Ｇ）から製造される被覆、接着層及びシーリング中に存在すべき架橋密度に依存してよい。有利には該含量は、それぞれ粉末スラリー（Ｆ）及び粉末塗料（Ｇ）の固体含量に対して１〜５０質量％、有利には２〜４５質量％、特に有利には３〜４０質量％、より特に有利には４〜３５質量％、特に５〜３０質量％である。
【００９５】
液状成分（Ｂ）の製造は方法上の特徴を有さないが、溶融物の製造のために慣用かつ公知の方法及び装置、押出機、撹拌槽、テイラー反応器、管形反応器、ループ型反応器などを用いて実施する。
【００９６】
液化において、プロセス温度は、最も容易に分解する出発生成物の分解温度を上回らないように選択される。有利には５０〜２５０、好ましくは６０〜２２０、特に有利には７０〜２００、より特に有利には８０〜１９０、特に９０〜１８０℃のプロセス温度が使用される。
【００９７】
本発明による方法において、液状成分（Ａ）及び（Ｂ）は混合装置中で、それらの成分が粉末スラリー（Ｆ）及び粉末塗料（Ｇ）中に存在すべき量比で連続的に混合される。
【００９８】
有利には液状成分（Ａ）及び（Ｂ）はそれぞれ、混合過程において一方の液状成分が他方の液状成分によって、固体の凝集物が形成されるまで冷却されないような高いプロセス温度を有する。他方で液状成分（Ａ）又は（Ｂ）のプロセス温度は、一方の液状成分が他方の液状成分によって、例えば分解反応がもたらされるまで加熱するほど高くは選択されない。特に有利には液状成分（Ａ）及び（Ｂ）は混合過程において同一のプロセス温度又はほぼ同一のプロセス温度を有する。
【００９９】
混合装置としては、溶融物の混合のために慣用かつ公知の全ての装置、例えば押出機、撹拌槽又はスタティックミキサが該当する。有利にはスタティックミキサが使用される。適当な混合機の例は、Ｓｕｌｚｅｒ Ｃｈｅｍｔｅｃｈ ＧｍｂＨ社によって市販されるＳｕｌｚｅｒ型の混合機である。
【０１００】
有利にはスタティックミキサ中の液状成分の滞留時間は０．５〜２０、有利には１〜１８、特に有利には１．５〜１６、より特に有利には１．５〜１５、特に１．５〜１０秒である。
【０１０１】
前記の液状成分（Ａ）及び（Ｂ）の混合により得られる液状成分（Ｃ）を引き続き連続的に分散装置に供給し、そこで該成分を水性媒体（Ｄ）中で乳化させ、結果として、場合により非液状成分を含有する液状粒子の水性エマルジョン（Ｅ）が得られる。
【０１０２】
水性媒体（Ｄ）は実質的に水を含有するか、又は水からなる。この場合、水性媒体（Ｄ）は副次的な量で、以下に詳細に記載される添加物質及び／又は有機溶剤及び／又はその他の溶解される固体の、液体の又は気体の有機及び／又は無機の、低分子及び／又は高分子の物質を含有し、これらは、粒子の凝集を引き起こしてさえも乳化に悪影響を及ぼさない。本発明の範囲において、表現”副次的な量”とは、水性媒体（Ｄ）の水性特徴を打ち消さない量を意味する。添加物質を含有する水性媒体（Ｄ）は、以下に記載される顔料ペースト又は顔料調製物であってもよい。有利には水性媒体（Ｄ）は以下に記載されるモノマー（ａ）及び（ｂ）をベースとする以下に記載のコポリマーを乳化剤として含有する。
【０１０３】
分散装置としては、水性媒体中での液体の乳化のために適当な慣用かつ公知の全ての分散装置を使用してよい。
【０１０４】
適当な分散装置の例はロータ−ステータ構造を有する、例えばドイツ国特許出願ＤＥ１９６５２８１３号Ａ１の第８欄第１９行〜２５行に記載されるインライン−ディゾルバ、有利には、特に、ホルダ上に設置された互いに包囲している相対的に交互に同軸上で回転可能な少なくとも２つの分散機構環（ステータ及びロータ）の少なくとも１つの円筒状の装置を有し、その際、ステータ及びロータの間の相対運動によってもたらされる作業スリットが互いに非平行に延びる壁を有する歯状環分散装置である。この場合に、ロータが解放している作業スリットの範囲で回転する場合に有利である。より適当な歯状環分散装置の例は特許文献ＥＰ０６４８５３７号Ａ１に詳細に記載されている。これらは市販名”Ｋ−Ｇｅｎｅｒａｔｏｒ”としてＫｉｎｅｍａｔｉｃａ ＡＧ社（Luzern、Schweiz）から市販されている。
【０１０５】
分散相（液状成分（Ｃ））と連続相（水性媒体（Ｄ））との比はこの場合に広範に変化してよく、かつ個々の場合の要求に従う。有利には液状成分（Ｃ）と水性媒体（Ｄ）との容量比は、少なくとも１０質量％、有利には少なくとも１５質量％、特に有利には少なくとも２０質量％、より特に有利には少なくとも２５質量％、特に３０質量％の固体含量のエマルジョン（Ｅ）及び懸濁液（Ｆ）が得られるように選択される。
【０１０６】
有利には分散装置中の液状成分（Ｃ）及び水相（Ｄ）もしくはエマルジョン（Ｅ）の滞留時間は０．５〜２０、有利には１〜１８、特に有利には１．５〜１６、より特に有利には１．５〜１５、特に１．５〜１０秒である。
【０１０７】
乳化の後に、得られる乳化された液状粒子を冷却し、それによって懸濁された寸法安定性粒子が得られる。有利にはエマルジョン（Ｅ）はその製造の直後に更なる後処理なく冷却される。この場合に、有利にはＤＥ１９６５２８１３号Ａ１の第８欄の第９〜１７行に記載される方法が使用される。
【０１０８】
冷却によって、液状粒子は寸法安定性になり、それによって懸濁液（Ｆ）又は粉末スラリー（Ｆ）が得られる。
【０１０９】
それらの適用又は以下に記載される粉末塗料（Ｇ）への更なる加工の前に、本発明による方法で得られる粉末スラリー（Ｆ）を適当な粉砕装置、例えば撹拌ミルを用いて所望の粒度にまで粉砕してよい。引き続き又は粉砕の代わりに粉末スラリー（Ｆ）を更に濾過してよい。このために慣用かつ公知の濾過装置及びフィルタを使用する。フィルタのメッシュ幅は広範に変化してよく、かつ第一に懸濁液（Ｆ）の粒子の粒度及び粒度分布に依存する。従って当業者は適当なフィルタを前記の物理的パラメータをもとに規定できる。適当なフィルタの例はバグフィルタである。これらは商標Ｐｏｎｇ（Ｒ）又はＣｕｎｏ（Ｒ）として市販されている。有利にはメッシュ幅１０〜５０μｍを有するバグフィルタ、例えばＰｏｎｇ（Ｒ）１０ないしＰｏｎｇ（Ｒ）５０を使用する。
【０１１０】
粉末塗料（Ｇ）の製造のために懸濁された寸法安定性粒子を単離する。方法的に単離は特徴を有さないが、例えば濾過、噴霧乾燥又は凍結乾燥ので使用される慣用かつ公知の装置及び方法を使用して行われる。例えば国際特許出願ＷＯ９９／０１４９９号の第５頁、第２４頁、〜第７頁、第２７行、及び第２７頁の第１６行、〜２８頁、第１９行に記載される回転噴霧器、圧力噴霧器又は圧縮噴霧器を使用する乾燥方法がより適当である。
【０１１１】
寸法安定性粒子を懸濁液（Ｆ）から単離する前記の変法の他に、寸法安定性粒子を液状粒子のエマルジョン（Ｅ）からも得ることができる。有利にはこのことは、エマルジョン（Ｅ）がジュール−トムソン効果に基づいて冷却する圧力解放（フラッシュ）によって生じ、その際、同時に連続相（Ｄ）が蒸発する。この目的のために、粉末塗料（Ｇ）の収容のための圧力容器及び減圧容器を含む慣用かつ公知の装置が使用される。
【０１１２】
化学線により架橋可能な粉末スラリー（Ｆ）及び粉末塗料（Ｇ）の製造の場合に、化学線の排除下に作業することが有利である。
【０１１３】
有利には本発明による方法では少なくとも１種の乳化剤が使用される。該乳化剤は、特にエマルジョン（Ｅ）の溶解された粒子及び懸濁液（Ｄ）の固体粒子の安定化に役立つ。該乳化剤は溶融物（Ａ）、溶融物（Ｂ）又は水性媒体（Ｄ）に添加されてよい。本発明による方法のためには、乳化剤が水性媒体（Ｄ）中に存在する場合に有利である。
【０１１４】
この場合に、例えば冒頭で引用された特許出願に記載される慣用かつ公知の乳化剤が該当する。乳化剤の他の例は非イオン性乳化剤、例えばアルコキシ化アルカノール及びポリオール、フェノール及びアルキルフェノール又はアニオン性乳化剤、例えばアルカンカルボン酸、アルカンスルホン酸及びアルコキシル化アルカノール及びポリオール、フェノール及びアルキルフェノールのスルホ酸のアルカリ金属塩又はアンモニウム塩である。
【０１１５】
有利には粉末スラリー（Ｆ）及び粉末塗料（Ｇ）の製造のために、その水溶液が臨界ミセル形成濃度（ＫＭＫ）において表面張力＞３０、有利には＞３５、特に＞４０ｍＮ／ｍを有する乳化剤が使用される。
【０１１６】
本発明の範囲において、臨界ミセル形成濃度（ＫＭＫ）とは、水溶液中の界面活性分子から規定の温度（クラフト点）より高温でミセルを形成する特徴的な濃度を表す（Rompp-Chemie-Lexikon、 Georg Thieme Verlag、 Stuttgart、 New York、 第９版、 1991、 第４巻、 2769及び2770頁、 Micellenを参照のこと）。
【０１１７】
それによれば粉末スラリー（Ｆ）及び粉末塗料（Ｇ）の製造のために前記の条件を満たす全てのイオン性及び非イオン性の乳化剤が該当する。
【０１１８】
特に有利には乳化剤として、
（ａ）少なくとも１種のオレフィン性不飽和モノマー及び
（ｂ）少なくとも１種のオレフィン性不飽和モノマー（ａ）とは異なる式Ｉ
Ｒ１Ｒ２Ｃ＝ＣＲ３Ｒ４（１）
［式中、基Ｒ１、Ｒ２、Ｒ３及びＲ４はそれぞれ互いに無関係に水素原子又は置換もしくは非置換のアルキル基、シクロアルキル基、アルキルシクロアルキル基、シクロアルキルアルキル基、アリール基、アルキルアリール基、シクロアルキルアリール−アリールアルキル基又はアリールシクロアルキル基を表すが、但し、少なくとも２つの置換基Ｒ１、Ｒ２、Ｒ３及びＲ４は置換又は非置換のアリール基、アリールアルキル基又はアリールシクロアルキル基、特に置換もしくは非置換のアリール基を表す］の少なくとも１種のオレフィン性不飽和モノマーの１段階又は多段階の、特に１段階のラジカル的な、特に調節されたラジカル共重合によって水性媒体中で製造可能なコポリマーが使用される。
【０１１９】
適当なモノマー（ａ）の例は
（ａ１）実質的に酸基不含の（メタ）アクリル酸、例えばアルキル基中に２０個以下の炭素原子を有する（メタ）アクリル酸アルキル−又は−シクロアルキルエステル、特にメチル−、エチル、プロピル−、ｎ−ブチル、ｓ−ブチル−、ｔ−ブチル−、ヘキシル−、エチルヘキシル−、ステアリル−及びラウリルアクリレート又は−メタクリレート；脂環式（メタ）アクリル酸エステル、特にシクロヘキシル−、イソボルニル−、ジシクロペンタジエニル−、オクタヒドロ−４，７−メタノ−１Ｈ−インデン−メタノール−又はｔ−ブチルシクロヘキシル（メタ）アクリレート；（メタ）アクリル酸オキサアルキルエステル又は−オキサシクロアルキルエステル、例えば有利には５５０の分子量Ｍｎを有するエチルトリグリコール（メタ）アクリレート及びメトキシオリゴグリコール（メタ）アクリレート又は別のエトキシ化及び／又はプロポキシ化されたヒドロキシ基不含の（メタ）アクリル酸誘導体である。これらは副次的な量で高官能性の（メタ）アクリル酸アルキル−又はシクロアルキルエステル、例えばエチレングリコール−、プロピレングリコール−、ジエチレングリコール−、ジプロピレングリコール−、ブチレングリコール、ペンタン−１，５−ジオール−、ヘキサン−１，６−ジオール−、オクタヒドロ−４，７−メタノ−１Ｈ−インデン−ジメタノール−又はシクロヘキサン−１，２−、−１，３−又は−１，４−ジオール−ジ（メタ）アクリレート；トリメチロールプロパン−ジ−又は−トリ（メタ）アクリレート；又はペンタエリトリット−ジ−、−トリ−又は−テトラ（メタ）アクリレートを含有してよい。本発明の範囲において、この場合に高官能性モノマーの副次的な量とは、コポリマーの架橋又はゲル化をもたらさない量を表す
（ａ２）１分子あたりに少なくとも１個のヒドロキシル基、アミノ基、アルコキシメチルアミノ基又はイミノ基を有し、かつ実質的に酸基不含のモノマー、例えばアクリル酸、メタクリル酸又は、酸で鹸化されているアルキレングリコールから誘導される又はα，β−オレフィン性不飽和カルボン酸とアルキレンオキシドとの反応によって得られるα，β−オレフィン性不飽和カルボン酸のヒドロキシアルキルエステル、特にアクリル酸、メタクリル酸、エタクリル酸、クロトン酸、マレイン酸、フマル酸又はイタコン酸の、ヒドロキシアルキル基が２０個以下の炭素原子を有するヒドロキシアルキルエステル、例えば２−ヒドロキシエチル−、２−ヒドロキシプロピル−、３−ヒドロキシプロピル−、３−ヒドロキシブチル−、４−ヒドロキシブチルアクリレート、−メタクリレート、−エタクリレート、クロトネート、−マレイネート、−フマレート又は−イタコネート；又はヒドロキシシクロアルキルエステル、例えば１，４−ビス（ヒドロキシメチル）シクロヘキサン−、オクタヒドロ−４，７−メタノ−１Ｈ−インデン−ジメタノール−又はメチルプロパンジオールモノアクリレート、−モノメタクリレート、−モノエタクリレート、−モノクロトネート、−モノマレイネート、−モノフマレート又は−モノイタコネート；又は環式エステルからの反応生成物、例えばε−カプロラクトン及びそのヒドロキシアルキル−又は−シクロアルキルエステル；又はオレフィン性不飽和アルコール、例えばアリルアルコール又はポリオール、例えばトリメチロールプロパンモノ−又はジアリルエーテル又はペンタエリトリットモノ−、−ジ−又は−トリアリルエーテル（前記の高官能性モノマー（ａ２）に関しては、高官能性モノマー（ａ１）について言われたことが合理的であるとみなされる）；Ｎ，Ｎ−ジメチルアミノエチルアクリレート、Ｎ，Ｎ−ジエチルアミノエチルメタクリレート、アリルアミン又はＮ−メチルイミノエチルアクリレート又はＮ，Ｎ−ジ（メトキシメチル）アミノエチルアクリレート及び−メタクリレート又はＮ，Ｎ−ジ（ブトキシメチル）アミノプロピルアクリレート及び−メタクリレート。
（ａ３）相応の酸アニオン基に変換可能な少なくとも１つの酸基を１分子中に有するモノマー、例えばアクリル酸、β−カルボキシエチルアクリレート、メタクリル酸、エタクリル酸、クロトン酸、マレイン酸、フマル酸又はイタコン酸；オレフィン性不飽和スルホン酸又はホスホン酸又はその部分エステル；又はマレイン酸モノ（メタ）アクリロイルオキシエチルエステル、コハク酸モノ（メタ）アクリロイルオキシエチルエステル又はフタル酸モノ（メタ）アクリロイルオキシエチルエステル。
（ａ４）１分子中に５〜１８個の炭素原子を有するα位で分枝したモノカルボン酸のビニルエステル。これらの分枝鎖状モノカルボン酸は、ギ酸又は一酸化炭素及び水とオレフィンとの液状の強酸性触媒の存在下の反応によって得ることができる；これらのオレフィンはパラフィン性炭化水素の分解生成物、例えば鉱油留分であってよく、かつ分枝鎖状と同様に直鎖状の非環式及び／又は脂環式オレフィンを含有してよい。かかるオレフィンとギ酸もしくは一酸化炭素及び水との反応において、カルボキシル基が主に第四級炭素原子上にあるカルボン酸からの混合物が生じる。別のオレフィン性出発物質は、例えばプロピレン三量体、プロピレン四量体及びジイソブチレンである。ビニルエステル（ａ４）はしかしながら自体公知のように、例えば酸をアセチレンと反応させて酸から製造することができる。特に有利にはその良好な利用性のゆえに、α位で分枝している９〜１１個の炭素原子を有する不飽和脂肪族モノカルボン酸、特にＶｅｒｓａｔｉｃ（Ｒ）酸が使用される。
（ａ５）アクリル酸及び／又はメタクリル酸とα位で分枝した１分子あたり５〜１８個の炭素原子を有するモノカルボン酸、特にＶｅｒｓａｔｉｃ（Ｒ）酸との反応生成物又は、該反応生成物の代わりに、重合反応の間又は後にα位で分枝した５〜１８個の炭素原子を１分子中に有するモノカルボン酸のグリシジルエステル、特にＶｅｒｓａｔｉｃ（Ｒ）酸と反応された１当量のアクリル酸及び／又はメタクリル酸。
（ａ６）環式及び／又は非環式オレフィン、例えばエチレン、プロピレン、ブチ−１−エン、ペンテ−１−エン、ヘキセ−１−エン、シクロヘキセン、シクロペンテン、ノルボネン、ブタジエン、イソプレン、シクロペンタジエン及び／又はジシクロペンタジエン。
（ａ７）（メタ）アクリル酸アミド、例えば（メタ）アクリル酸アミド、Ｎ−メチル−、Ｎ，Ｎ−ジメチル−、Ｎ−エチル−、Ｎ，Ｎ−ジエチル−、Ｎ−プロピル−、Ｎ，Ｎ−ジプロピル−、Ｎ−ブチル、Ｎ，Ｎ−ジブチル、Ｎ−シクロヘキシル−、Ｎ，Ｎ−シクロヘキシル−メチル及び／又はＮ−メチロール−、Ｎ，Ｎ−ジメチロール−、Ｎ−メトキシメチル、Ｎ，Ｎ−ジ（メトキシメチル）−、Ｎ−エトキシメチル−及び／又はＮ，Ｎ−ジ（エトキシエチル）−（メタ）アクリル酸アミド。後者の種類のモノマーはとりわけ自己架橋性バインダー（Ａ）の製造のために使用される。
（ａ８）エポキシ基含有のモノマー、例えばアクリル酸、メタクリル酸、エタクリル酸、クロトン酸、マレイン酸、フマル酸及び／又はイタコン酸のグリシジルエステル。
（ａ９）ビニル芳香族炭化水素、例えばスチレン、α−アルキルスチレン、特にα−メチルスチレン及び／又はビニルトルエン；ビニル安息香酸（全ての異性体）、Ｎ，Ｎ−ジエチルアミノスチレン（全ての異性体）、α−メチルビニル安息香酸（全ての異性体）、Ｎ，Ｎ−ジエチルアミノ−α−メチルスチレン（全ての異性体）及び／又はビニルベンゼンスルホン酸。
（ａ１０）ニトリル、例えばアクリルニトリル及び／又はメタクリルニトリル。
（ａ１１）ビニリデンジハロゲン化物、例えば塩化ビニル、フッ化ビニル、二塩化ビニリデン又は二フッ化ビニリデン；Ｎ−ビニルアミド、例えばビニル Ｎ−メチルホルムアミド、Ｎ−ビニルカプロラクタム、１−ビニルイミダゾール又はＮ−ビニルピロリドン；ビニルエーテル、例えばエチルビニルエーテル、ｎ−プロピルビニルエーテル、イソプロピルビニルエーテル、ｎ−ブチルビニルエーテル、イソブチルビニルエーテル及び／又はビニルシクロヘキシルエーテル；及び／又はビニルエステル、例えば酢酸ビニル、プロピオン酸ビニル、酪酸ビニル、吉草酸ビニル及び／又は２−メチル−２−エチルヘプタン酸のビニルエステル。
（ａ１２）アリル化合物、特にアリルエーテル及び−エステル、例えばアリルメチル−、−エチル−、−プロピル−又は−ブチルエーテル又はアリルアセテート、プロピオネート又は−ブチレート。
（ａ１３）数平均分子量Ｍｎ１０００〜４００００及び平均して０．５〜２．５個のオレフィン性不飽和二重結合を１分子中に有するポリシロキサンマクロモノマー；特に数平均分子量Ｍｎ２０００〜２００００、特に有利には２５００〜１００００、特に３０００〜７０００及び平均して０．５〜２．５、有利には０．５〜１．５個のオレフィン性不飽和二重結合を１分子中に有する、例えばＤＥ−Ａ３８０７５７１号の第５〜７頁、ＤＥ−Ａ３７０６０９５号の第３〜７欄、ＥＰ−Ｂ−０３５８１５３号の第３〜６頁、ＵＳ−Ａ４，７５４，０１４号の第５〜９欄、ＤＥ−Ａ４４２１８２３号又は国際特許出願ＷＯ９２／２２６１５号の第１２頁第１８行〜第１８頁第１０行目に記載されるポリシロキサンマクロモノマー及び／又は
（ａ１４）ヒドロキシ官能性シランとエピクロロヒドリンとの反応、引き続いての該反応生成物と（メタ）アクリル酸及び／又は（メタ）アクリル酸のヒドロキシアルキル−及び／又は−シクロアルキルエステル（モノマーａ２）を参照）との反応。
【０１２０】
前記のモノマー（ａ１）から（ａ１４）のそれぞれは単独でモノマー（ｂ）と重合してよい。しかしながら本発明によれば、少なくとも２つのモノマー（ａ）、特に少なくとも１つのモノマー（ａ１）及び少なくとも１つのモノマー（ａ３）を使用することが有利である。それというのもそれによって得られるコポリマーの特性プロフィールが特に有利に非常に広範に変化してよく、かつそれぞれ本発明による方法に正に意図的に適合できるからである。特に、前記のようにコポリマー中に反応性官能基を組み込み、それによって該コポリマーを本発明による粉末スラリー（Ｆ）及び粉末塗料（Ｇ）から製造される被覆、接着層及びシーリングへと架橋導入させることができる。
【０１２１】
モノマー（ｂ）としては一般式Ｉの化合物が使用される。
【０１２２】
一般式Ｉにおいて、Ｒ１、Ｒ２、Ｒ３及びＲ４はそれぞれ互いに無関係に水素又は置換又は非置換のアルキル基、シクロアルキル基、アルキルシクロアルキル基、シクロアルキルアルキル基、アリール基、アルキルアリール基、シクロアルキルアリール−アリールアルキル基又はアリールシクロアルキル基を表すが、但し、置換基Ｒ１、Ｒ２、Ｒ３及びＲ４の少なくとも２個は置換又は非置換のアリール基、アリールアルキル基又はアリールシクロアルキル基、特に置換又は非置換のアリール基を表す。
【０１２３】
適当なアルキル基の例はメチル、エチル、プロピル、イソプロピル、ｎ−ブチル、イソブチル、ｔ−ブチル、アミル、ヘキシル又は２−エチルヘキシルである。
【０１２４】
適当なシクロアルキル基の例はシクロブチル、シクロペンチル又はシクロヘキシルである。
【０１２５】
適当なアルキルシクロアルキル基の例はメチレンシクロヘキサン、エチレンシクロヘキサン又はプロパン−１，３−ジイル−シクロヘキサンである。
【０１２６】
適当なシクロアルキルアルキル基の例は２−、３−又は４−メチル−、−エチル−、−プロピル−又は−ブチルシクロヘキシ−１−イルである。
【０１２７】
適当なアリール基の例はフェニル、ナフチル又はビフェニリルである。
【０１２８】
適当なアルキルアリール基の例はベンジル又はエチレン−又はプロパン−１，３−ジイル−ベンゼンである。
【０１２９】
適当なシクロアルキルアリール基の例は２−、３−又はフェニルシクロヘキシ−１−イルである。
【０１３０】
適当なアリールアルキル基の例は２−、３−又は４−メチル−、−エチル−、−プロピル−又は−ブチルフェン−１−イルである。
【０１３１】
適当なアリールシクロアルキル基の例は２−、３−又は４−シクロヘキシルフェン−１−イルである。
【０１３２】
前記の基Ｒ１、Ｒ２、Ｒ３及びＲ４は置換されていてよい。このために電子求引性又は電子供与性の原子又は有機基を使用してよい。
【０１３３】
適当な置換基の例は、ハロゲン原子、特に塩素及びフッ素、ニトリル基、ニトロ基、部分的又は完全にハロゲン化された、特に前記で例として挙げたものを含む塩素化された及び／又はフッ素化されたアルキル基、シクロアルキル基、アルキルシクロアルキル基、シクロアルキルアルキル基、アリール基、アルキルアリール基、シクロアルキルアリール基、アリールアルキル基及びアリールシクロアルキル基、特にｔ−ブチル；アリールオキシ基アルキルオキシ基及びシクロアルキルオキシ基、特にフェノキシ、ナフトキシ、メトキシ、エトキシ、プロポキシ、ブチルオキシ又はシクロヘキシルオキシ；アリールチオ基、アルキルチオ基及びシクロアルキルチオ基、特にフェニルチオ；ナフチルチオ、メチルチオ、エチルチオ、プロピルチオ、ブチルチオ又はシクロヘキシルチオ；ヒドロキシル基；及び／又は第一級、第二級及び／又は第三級アミノ基、特にアミノ、Ｎ−メチルアミノ、Ｎ−エチルアミノ、Ｎ−プロピルアミノ、Ｎ−フェニルアミノ、Ｎ−シクロヘキシルアミノ、Ｎ，Ｎ−ジメチルアミノ、Ｎ，Ｎ−ジエチルアミノ、Ｎ，Ｎ−ジプロピルアミノ、Ｎ，Ｎ−ジフェニルアミノ、Ｎ，Ｎ−ジシクロヘキシルアミノ、Ｎ−シクロヘキシル−Ｎ−メチルアミノ又はＮ−エチル−Ｎ−メチルアミノである。
【０１３４】
本発明により特に有利に使用されるモノマー（ｂ）のための例はジフェニルエチレン、ジナフタリンエチレン、シス−もしくはトランスのスチルベン、ビニリデン−ビス（４−Ｎ，Ｎ−ジメチルアミノベンゼン）、ビニリデン−ビス（４−アミノベンゼン）又はビニリデン−ビス（４−ニトロベンゼン）である。
【０１３５】
本発明によれば、モノマー（ｂ）は単独又は少なくとも２つのモノマー（ｂ）からの混合物として使用できる。
【０１３６】
反応実施及び得られたコポリマー、特にアクリレートコポリマーの特性に関しては、ジフェニルエチレンがより特に有利であり、従って本発明によればより特に有利に使用される。
【０１３７】
本発明により使用されるモノマー（ａ）及び（ｂ）は少なくとも１種のラジカル開始剤の存在下に互いに反応してコポリマーが得られる。使用される開始剤のための例としては、以下のものが挙げられる：ジアルキルペルオキシド、例えばジ−ｔ−ブチルペルオキシド又はジクミルペルオキシド；ヒドロペルオキシド、例えばクメンヒドロペルオキシド又はｔ−ブチルヒドロペルオキシド；ペルエステル、例えばｔ−ブチルペルベンゾエート、ｔ−ブチルペルピバレート、ｔ−ブチルペル−３，５，５−トリメチル−ヘキサノエート又はｔ−ブチルペル−２−エチルヘキサノエート；カリウム−、ナトリウム−又はアンモニウムペルオキソジスルフェート；アゾジニトリル、例えばアゾビスイソブチロニトリル；Ｃ−Ｃ開裂性の開始剤、例えばベンズピナコールシリルエーテル；又は非酸化性開始剤と過酸化水素との組み合わせ。
【０１３８】
有利には比較的多量のラジカル開始剤が添加され、その際、反応混合物中の開始剤の割合は、それぞれモノマー（ａ）及び開始剤の全量に対して、特に有利には０．５〜５０質量％、より特に有利には１〜２０質量％、特に２〜１５質量％である。
【０１３９】
有利には開始剤とモノマー（ｂ）との質量比は４：１〜１：４、特に有利には３：１〜１：３、特に２：１〜１：２である。開始剤が前記の限度内で過剰に使用される場合に特に有利である。
【０１４０】
有利にはラジカル共重合は前記の装置、特に撹拌槽又はテイラー反応器中で実施され、その際、共重合に基づいて反応媒体の動力学的粘度が大きく変化する、特に増大する場合でさえも、テイラー反応器は、全反応器長でテイラー流れの条件を満たすように設計される。
【０１４１】
共重合は水性媒体中で実施される。
【０１４２】
水性媒体は実質的に水を含有するか、又は水からなる。この場合、水性媒体は副次的な量で、前記に詳細に記載される添加物質及び／又は有機溶剤及び／又はその他の溶解される固体の、液体の又は気体の有機及び／又は無機の、低分子及び／又は高分子の物質を、これらが共重合に悪影響を及ぼさない又は阻害しない限りは含有する。本発明の範囲において、表現”副次的な量”とは、水性媒体の水性特徴を打ち消さない量を意味する。
【０１４３】
有利には共重合は少なくとも１種の塩基の存在下に実施する。特に有利には低分子の塩基、例えば水酸化ナトリウム水溶液、水酸化カリウム水溶液、アンモニア、ジエタノールアミン、トリエタノールアミン、モノ−、ジ−及びトリエチルアミン、及び／又はジメチルエタノールアミン、特にアンモニア及び／又はジ−及び／又はトリエタノールアミンである。
【０１４４】
共重合は、有利には室温より高く、それぞれ使用されるモノマーの最低の分解温度未満の温度で実施され、その際、有利には１０〜１５０℃、より特に有利には７０〜１２０℃、特に８０〜１１０℃の温度範囲が選択される。
【０１４５】
特に容易に揮発するモノマー（ａ）及び／又は（ｂ）の使用において、共重合はまた圧力下、有利には１．５〜３０００バール、有利には５〜１５００バール、特に１０〜１０００バールで一緒に実施される。
【０１４６】
分子量分布に関しては該共重合体は全く制限は受けない。しかしながら有利には、スタンダードとしてポリスチレンを使用するゲル透過クロマトグラフィーによって測定される分子量分布≦４、有利には≦２、特に≦１．５、並びに個々の場合には≦１．３が得られるように共重合が行われる。成分（Ａ）の分子量はモノマー（ａ）とモノマー（ｂ）とラジカル開始剤とのモル比の選択によって広い限界で調節可能である。この場合、特にモノマー（ｂ）の含有量は分子量を規定し、特にモノマー（ｂ）の割合が大きいほど、得られる分子量が小さいと規定される。
【０１４７】
共重合によって得られるコポリマーは水性媒体との混合物として一般に分散液の形で生じる。前記の形で直接、乳化剤として使用されるか、又は固体としても単離され、次いで本発明による方法でのその使用に供される。
【０１４８】
この場合、乳化剤は、特に固体として、液状成分（Ａ）及び／又は（Ｂ）で、及び／又は特に分散液として水性媒体（Ｄ）中に導入してよい。有利には該乳化剤は分散液の形で水性媒体（Ｄ）中に導入する。
【０１４９】
顔料着色された粉末スラリー（Ｆ）及び粉末塗料（Ｇ）の製造でとりわけ使用される本発明による方法の特に有利な実施形において、特に有利な乳化剤を少なくとも１種の以下に記載される顔料ペースト又は顔料調製物によって水性媒体（Ｄ）中に導入する。しかしながら当該顔料ペースト又は顔料調製物は水性媒体（Ｄ）を形成する。
【０１５０】
本発明による方法で使用される乳化剤の量は大きく変化してよく、かつ個々の場合の要求に依存する。このように先行技術から公知の乳化剤に慣用の量が使用される。有利には乳化剤は溶融粒子又は固体粒子並びに乳化剤の量に対してそれぞれ０．０１〜５．０、有利には０．０２〜４．５、特に有利には０．０３〜４、より特に有利には０．０４〜３．５、特に０．０５〜３質量％の量で使用される。
【０１５１】
粉末スラリー（Ｆ）及び粉末塗料（Ｇ）の使用目的に応じて、これらは色付与及び／又は効果付与する蛍光性の、導電性の及び／又は磁気を遮断する顔料、金属粉末、有機及び無機の透明の又は乳白色の充填剤及び／又はナノ粒子（まとめて”顔料”と呼ぶ）を含有してよい。これらの顔料は、粉末スラリー（Ｆ）及び粉末塗料（Ｇ）を顔料着色された被覆材料、接着剤及び封止剤として使用すべき場合に使用される。
【０１５２】
有利にはこれらの顔料は本発明による方法において顔料ペースト又は顔料調製物（Roempp Lexikon Lacke und Druckfarben、 Georg Thieme Verlag、 Stuttgart、 New York、 1998、 Pigmentpraeparationen 、 452頁）で水性媒体（Ｄ）中に分散導入されるか、又はこれらの顔料は、前記に既に挙げたように水性媒体（Ｄ）を形成する。有利にはこれらは前記の乳化剤を含有する。
【０１５３】
本発明による方法の実施態様において、乳化された又は懸濁された粒子は少なくとも１種の顔料を含有する；すなわち使用される顔料の全量が粒子上及び／又は粒子中に存在する。
【０１５４】
本発明による方法の更なる実施形において、乳化された又は懸濁された粒子は顔料を含有しない；すなわち全ての顔料は別個の固相として存在する。その粒度については前記のことが合理的であるとみなされる。
【０１５５】
本発明による方法の更なる実施形において、乳化された又は懸濁された粒子は、前記で示された範囲で一部の使用される顔料を含有するが、それに対して他の部分の顔料は別個の固相として存在する。この場合に、粒子上及び／又は粒子中に存在する割合は主要量である、すなわち使用される顔料の５０％より多い。しかしながら５０％未満が粒子中に存在してよい。粒度に関してここでも前記のことが合理的であるとみなされる。
【０１５６】
顔料着色された粉末スラリー（Ｆ）及び粉末塗料（Ｇ）の製造において本発明によるどの変法を選択するかは、特に顔料の性質及びその官能性に依存する。特に有利には、全ての又は十分な割合の顔料が乳化された粒子及び懸濁された粒子上及び／又はそれらの粒子中に存在する変法が使用される。
【０１５７】
適当な効果顔料の例は、金属片顔料、例えば慣用のアルミニウムブロンズ、ＤＥ３６３６１８３号Ａ１によるクロメート化されたアルミニウムブロンズ、及び慣用の特殊鋼ブロンズ並びに非金属性の効果顔料、例えば真珠光沢顔料もしくは干渉顔料、酸化鉄をベースとするローズないし赤褐色の色調を有する小片状効果顔料又は液晶効果顔料である。補足的にRoempp Lexikon Lacke und Druckfarben、 Georg Thieme Verlag、 1998、 Seiten 176、 Effektpigmente und Seiten 380 und 381 Metalloxid-Glimmer Pigmente bis Metallpigmente及び特許出願及び特許ＤＥ３６３６１５６Ａｌ号、ＤＥ３７１４４６Ａｌ号、ＤＥ３７１９８０４Ａｌ号、ＤＥ３９３０６０１Ａｌ号、ＥＰ００６８３１１号、ＥＰ０２６４８４３Ａ１号、ＥＰ０２６５８２０Ａ１号、ＥＰ０２８３８５２Ａ１号、ＥＰ０２９３７４６Ａ１号、ＥＰ０４１７５６７Ａ１号、ＵＳ４，８２８，８２６Ａ号又はＵＳ５，２４４，６４９Ａ号を指摘する。
【０１５８】
適当な無機の色付与する顔料のための例は、白色顔料、例えば二酸化チタン、亜鉛ホワイト、硫化亜鉛又はリトポン；黒色顔料、例えばカーボンブラック、鉄ブラック、マンガンブラック又はスピネルブラック；カラー顔料、例えば酸化クロム、酸化クロム水和物グリーン、コバルトグリーン又はウルトラマリングリーン、コバルトブルー、ウルトラマリンブルー又はマンガンブルー、ウルトラマリンバイオレット又はコバルトバイオレット及びマンガンバイオレット、酸化鉄レッド、スルホセレン化カドミウム、モリブデンレッド又はウルトラマリンレッド；酸化鉄ブラウン、混合ブラウン、スピネル相及びコランダム相又はクロムオレンジ；又は酸化鉄イエロー、ニッケルチタンイエロー、クロムチタンイエロー、硫化カドミウム、硫化カドミウム亜鉛、クロムイエロー又はバナジン酸ビスマスである。
【０１５９】
適当な有機の色付与する顔料の例は、モノアゾ顔料、ビスアゾ顔料、アントラキノン顔料、ベンズイミダゾール顔料、キナクリドン顔料、キノフタロン顔料、ジケトピロロピロール顔料、ジオキサジン顔料、インダントロン顔料、イソインドリン顔料、イソインドリノン顔料、アゾメチン顔料、チオインジゴ顔料、金属錯体顔料、ペリノン顔料、ペリレン顔料、フタロシアニン顔料又はアニリンブラックである。
【０１６０】
補足的にRoempp Lexikon Lacke und Druckfarben、 Georg Thieme Verlag、 1998、 180及び181頁、"Eisenblau-Pigmente"から"Eisenoxidschwarz"、 451〜453頁"Pigmente"から"Pigmentvolumenkonzentration"、 563頁"Thioindigo-Pigmente"、567頁 "Titandioxid-Pigmente"、400及び467頁、"Natuerlich vorkommende Pigmente"、459頁 "Polycyclische Pigmente"、52頁、"Azomethin-Pigmente"、 "Azopigmente"及び379頁、 "Metallkomplex-Pigmente"を指摘する。
【０１６１】
蛍光性顔料のための例は（デイライト顔料）に対してビス（アゾメチン）顔料である。
【０１６２】
適当な電導性顔料のための例は二酸化チタン／酸化スズ顔料である。
【０１６３】
磁気を遮断する顔料のための例は酸化鉄又は二酸化クロムをベースとする顔料である。
【０１６４】
適当な金属粉末のための例は、金属及び金属合金、例えばアルミニウム、亜鉛、銅、ブロンズ又は真鍮からの粉末である。
【０１６５】
適当な有機及び無機の充填物質の例は白亜、硫酸カルシウム、硫酸バリウム、ケイ酸塩、例えばタルク、雲母又はカオリン、ケイ酸、酸化物、例えば水酸化アルミニウム又は水酸化マグネシウム又は有機充填物質、例えばプラスチック粉末、特にポリアミド又はポリアクリルニトリルからのプラスチック粉末である。補足的にRoempp Lexikon Lacke und Druckfarben、 Georg Thieme Verlag、 1998、 250頁以降、 "Fuellstoffe"を指摘する。
【０１６６】
有利には、本発明による粉末塗料（Ｇ）から製造される被覆の耐引掻性が改善されるべき場合には、雲母及びタルクが使用される。
【０１６７】
更に小片状の無機の充填物質、例えばタルク又は雲母及び非小片状の無機の充填物質、例えば白亜、ドロマイト、硫酸カルシウム、又は硫酸バリウムの混合物を使用することが有利である。それというのもそれによって粘度及び流動挙動が非常に良好に調整できるからである。
【０１６８】
適当な透明な充填物質の例は二酸化ケイ素、酸化アルミニウム又は酸化ジルコニウムをベースとする充填物質である。
【０１６９】
適当なナノ粒子は、親水性及び疎水性、特に親水性の、二酸化ケイ素、酸化アルミニウム、酸化亜鉛、酸化ジルコニウム及び遷移金属、有利にはモリブデン及びタングステンのポリ酸及びヘテロポリ酸をベースとする一次粒度＜５０ｎｍ、有利には５〜５０ｎｍ、特に１０〜３０ｎｍを有するナノ粒子からなる群から選択される。有利には親水性ナノ粒子はつや消し効果を有さない。特に有利には二酸化ケイ素をベースとするナノ粒子が使用される。
【０１７０】
より特に有利には、凝集体及び集合体が鎖状構造を有し、かつ四塩化ケイ素の爆鳴気火炎中での火炎加水分解によって製造できる親水性の熱分解二酸化ケイ素が使用される。これらは、例えばデグサ社から商標Ａｅｒｏｓｉｌ（Ｒ）として市販されている。より特に有利には、沈降水ガラス、例えばＳｕｅｄｃｈｅｍｉｅ社から商標Ｏｐｔｉｇｅｌ（Ｒ）として、又はＬａｐｏｒｔｅ社から商標Ｌａｐｏｎｉｔｅ（Ｒ）として市販されているナノヘクトライトが使用される。
【０１７１】
顔料ペースト又は顔料調製物は、前記の、特に有利に使用される乳化剤を使用する際に、特に高いナノ粒子の含有量を有し、これはこの乳化剤の更なる有用な利点である。
【０１７２】
粉末スラリー（Ｆ）及び粉末塗料（Ｇ）は前記の乳化剤及び顔料の他に又は前記の分子分散された有機染料を添加物質として含有してよい。
【０１７３】
本発明による方法において、有機染料は別個の溶融物として又は溶融物（Ａ）及び／又は（Ｂ）においてスタティックミキサに供給してよく、かつ／又は該染料は前記の水性媒体（Ｄ）中に存在してよい。
【０１７４】
分子分散された染料は、本発明による方法において、乳化された又は懸濁された粒子中又は連続相、すなわち水性媒体（Ｄ）中のいずれかに存在してよい。しかしながらこれらは粒子中にも又は連続相（Ｄ）中にも存在してよい。この場合に粒子中に存在する割合は主要量である、すなわち使用される有機染料の５０％より大きい。しかしながら５０％未満が粒子中に存在してもよい。有機染料の相間での分配は相中の有機染料の溶解度から得られる熱力学的平衡に相当する。しかしながら分配は熱力学的平衡から遠く離れていてもよい。有利にはこれらの染料は乳化された粒子及び懸濁された粒子にのみ含まれている。
【０１７５】
粉末スラリー（Ｆ）及び粉末塗料（Ｇ）中に前記のように溶解性である全ての有機染料が適当である。退色しない有機染料がより適当である。粉末スラリー（Ｆ）及び粉末塗料（Ｇ）から製造される被覆、接着層及びシーリングからのマイグレーションの傾向が少ないか又は存在しない、退色しない有機染料が特により適当である。マイグレーション傾向は当業者にその一般的な専門知識をもとに評価でき、かつ／又は簡単な方向付けられた予備的な範囲測定試験を用いて、例えば色調試験の範囲において調査することができる。
【０１７６】
粉末スラリー（Ｆ）及び粉末塗料（Ｇ）中の分子分散的に分散された有機染料の含量は、極めて広範に変化してよく、かつ第一に調節されるべき色及び色調並びに場合により存在する顔料の量に従う。
【０１７７】
顔料着色された及び顔料着色されていない粉末スラリー（Ｆ）及び粉末塗料（Ｇ）は更に少なくとも１種の他の添加物質を含有してよい。これは本発明による方法の範囲において別個の液状成分（Ｂ）として混合装置に供給してよい。しかしながらまた、液状成分（Ａ）、液状架橋剤成分（Ｂ）及び／又は液状媒体（Ｄ）によって粉末スラリー（Ｆ）及び粉末塗料（Ｇ）に導入してよい。その官能性に応じて、他の添加剤は粉末スラリー（Ｆ）の分散相及び／又は連続相中に存在してよい。
【０１７８】
適当な他の添加物質の例は、ＵＶ吸収剤、酸化防止剤、光保護剤、ラジカル開始剤、脱ガス剤、湿潤剤、スリップ添加剤、重合禁止剤、架橋のための触媒、熱反応性のラジカル開始剤、光開始剤、熱硬化性反応性希釈剤、化学線により硬化可能な反応性希釈剤、定着剤、均展剤、皮膜形成助剤、レオロジー助剤（増粘剤）、難燃剤、腐蝕保護剤、流動助剤、ワックス、乾燥剤、殺生剤及び／又はつや消し剤である。
【０１７９】
適当な熱的硬化可能な反応性希釈剤の例は位置異性体のジエチルオクタンジオール又はヒドロキシル基含有のハイパーブランチ型の化合物又はドイツ国特許出願ＤＥ１９８０９６４３号Ａ１、ＤＥ１９８４０６０５号Ａ１又はＤＥ１９８０５４２１号Ａ１に記載されるデンドリマーである。
【０１８０】
化学線により硬化可能な適当な反応性希釈剤の例は、Roempp Lexikon Lacke und Druckfarben、 Georg Thieme Verlag、 Stuttgart、 New York、 1998、 491頁の見出語Reaktiwerduennerに記載されている。
【０１８１】
適当な光保護剤の例はＨＡＬＳ化合物、ベンズトリアゾール又はオキサルアニリドである。
【０１８２】
適当な酸化防止剤の例はヒドラジン及びリン化合物である。
【０１８３】
適当な重合禁止剤の例は有機ホスファイト又は２，６−ｔ−ブチルフェノール誘導体である。
【０１８４】
適当な熱反応性ラジカル開始剤の例は、ジアルキルペルオキシド、ヒドロペルオキシド、ペルエステル、アゾニトリル又はＣ−Ｃ開裂性開始剤である。
【０１８５】
適当な光開始剤の例はRoempp Chemie Lexikon、 9. 改訂版、 Georg Thieme Verlag Stuttgart、 第４巻、1991又はRoempp Lexikon Lacke und Druckfarben、 Georg Thieme Verlag Stuttgart、 1998、 444〜446頁に記載されている。
【０１８６】
架橋のために適当な触媒の例は、酢酸ビスマス、−クエン酸塩、−エチルヘキサン酸塩又はジメチロールプロピオン酸塩、ジブチルスズジラウレート、デカン酸リチウム又はオクタン酸亜鉛、アミンで封鎖された有機スルホン酸、第四級化されたアンモニウム化合物、アミン、イミダゾール及びイミダゾール誘導体、例えば２−スチリルイミダゾール、１−ベンジル−２−メチルイミダゾール、２−メチルイミダゾール及び、例えばベルギー特許第７５６６９３号に記載される２−ブチルイミダゾール、又はホスホニウム触媒、例えば米国特許文献ＵＳ３，４７７，９９０号Ａ又はＵＳ３，３４１，５８０号に記載されるエチルトリフェニルホスホニウムヨージド、エチルトリフェニルホスホニウムクロリド、エチルトリフェニルホスホニウムチオシアネート、エチルトリフェニルホスホニウムアセト酢酸錯体、テトラブチルホスホニウムヨージド、テトラブチルホスホニウムブロミド及びテトラブチルホスホニウム−アセテート−酢酸錯体である。
適当な脱ガス剤の例はジアザジシクロウンデカン又はベンゾインである。
【０１８７】
適当な湿潤剤の例はシロキサン、フッ素含有化合物、カルボン酸半エステル、リン酸エステル、ポリアクリル酸及びそのコポリマー又はポリウレタンである。
【０１８８】
適当な定着剤のための例はトリシクロデカンジメタノールである。
【０１８９】
適当な皮膜形成性助剤の例はセルロース誘導体である。
【０１９０】
適当なレオロジー助剤（増粘剤）の例は特許文献ＷＯ９４／２２９６８号、ＥＰ０２７６５０１号Ａ１、ＥＰ０２４９２０１号Ａ１又はＷＯ９７／１２９４５号から公知の；架橋された、例えばＥＰ０００８１２７号Ａ１に開示されているポリマー性マイクロ粒子；無機層状ケイ酸塩、例えばモンモリロナイト型のアルミニウム−マグネシウム−ケイ酸塩、ナトリウム−マグネシウム及びナトリウム−マグネシウム−フッ素−リチウム−層状ケイ酸塩；ケイ酸、例えばエアロシル；又はイオン性及び／又は会合性に作用する基を有する合成ポリマー、例えばポリビニルアルコール、ポリ（メタ）アクリルアミド、ポリ（メタ）アクリル酸、ポリビニルピロリドン、スチレン−無水マレイン酸−又はエチレン−無水マレイン酸−コポリマー及びその誘導体又は疎水性に変性された、例えば特許文献ＤＥ１９６５２８１３号Ａ１の第５欄の第２８〜５９行目に記載されるエトキシ化ウレタン又はポリアクリレートである。
【０１９１】
適当なつや消し剤のための例はステアリン酸マグネシウムである。
【０１９２】
前記に挙げた添加物質のための更なる例並びに適当な均展剤、難燃剤、乾燥剤、ドライヤー、腐蝕保護剤、殺生剤及びワックスの例は教科書Lackadditive von Johan Bieleman、Wiley-VCH、 Weinheim、 New York、 1998に詳細に記載される。
【０１９３】
更に、低分子及び高分子（”ロング”）の有機溶剤、例えば慣用に被覆材料の分野で使用される有機溶剤を添加物質として該当する。本発明による粉末スラリー（Ｆ）及び粉末塗料（Ｇ）が有利にはＶＯＣ不含である点では、有機溶剤を例外的にのみ使用する。
【０１９４】
粉末塗料（Ｇ）は優れた流動性、貯蔵性及び輸送性を有し、かつまた長期の貯蔵においても凝結しない。適用挙動は優れている。これらは、被覆材料、接着剤及び封止剤として又はその製造のために極めて適当である。
【０１９５】
粉末スラリー（Ｆ）は優れた安定性及び貯蔵性並びに優れた適用挙動を有する。
【０１９６】
新規のデュアル−キュア−被覆物質は、単層又は複層の、色付与及び／又は効果付与する電導性の、磁気を遮断する、又は蛍光性被覆、例えばサーフェイサー塗装系、ベースコート系、ソリッドカラーベースコート系又は組み合わせ効果層の製造のために、又は単層又は複層のクリヤーコート系の製造のために極めて適当である。
【０１９７】
接着剤は接着層の製造のために優れており、かつ本発明によるシールコンパウンドはシーリングの製造のために優れている。
【０１９８】
顔料着色されていない粉末スラリー（Ｆ）及び粉末塗料（Ｇ）を単層又は複層のクリヤーコート系の製造のためのクリヤーコートとして使用する場合により特に有利である。特にクリヤーコートをウェット−イン−ウェット法による色付与及び／又は効果付与する複層塗装系の製造のために使用し、その場合にベースコート、特に水系ベースコートを基体の表面上に適用し、次いで得られたベースコート層を、それらを硬化させることなく乾燥させ、かつクリヤーコート層で積層する。引き続き両者の層を一緒に硬化させる。
【０１９９】
更に顔料着色された粉末スラリー（Ｆ）及び粉末塗料（Ｇ）を、一層又は複層の、色付与及び／又は効果付与する塗装系又は組み合わせ効果層の製造のために使用する場合により特に有利である。組み合わせ効果層とは、色付与及び／又は効果付与する被覆において少なくとも２つの機能を満たす被覆を意味する。前記の種類の機能は、特に腐食保護、付着媒介、機械的エネルギーの吸収及び色付与及び／又は効果付与である。有利には該組み合わせ効果層は機械的エネルギーの吸収並びに色付与及び／又は効果付与に利用され、これらは従ってサーフェイサー塗装系又はストーンチップ保護プライマー及びベースコート系の機能を満たしている。有利には組み合わせ効果層は更に腐蝕保護作用及び／又は定着作用を有する。
【０２００】
顔料着色された被覆又は塗装系は同様にウェット−イン−ウェット法で製造できる。例えば顔料着色された粉末スラリー（Ｆ）及び粉末塗料（Ｇ）は硬化されていない又は不完全に硬化された電着塗料層状に適用し、次いで上に存在する層を一緒に硬化させることができる。
【０２０１】
粉末スラリー（Ｆ）及び粉末塗料（Ｇ）のより特定の利点は、それらを用いて、完全に又は主に粉末スラリー（Ｆ）及び粉末塗料（Ｇ）をベースとする全ての種類の複層塗装系を製造できることである。
【０２０２】
また粉末塗料（Ｇ）の適用は方法上の特徴を有さず、例えば慣用かつ公知の、BASF Coatings AG社の会社文書Pulverlacke (G)、 fuer industrielle Anwendungen 、 Januar 2000又は Coatings Partner、 Pulverlack Spezial 、 1/2000又はRoempp Lexikon Lacke und Druckfarben、 Georg Thieme Verlag、 Stuttgart、 New York、 1998、 187及び188頁から公知の流動層法、静電的粉末噴霧、静電的噴霧及び静電的流動床法により行われる。
【０２０３】
方法上、粉末スラリー（Ｆ）の適用は特徴を有さず、全ての慣用の適用法、例えば噴霧、ブレード塗布、塗沫、注入塗布、浸漬塗布、含浸塗布又はローラ塗布によって実施してよい。有利には噴霧適用法と、例えば圧縮空気噴霧、エアレス噴霧、高速回転、静電噴霧塗布（ＥＳＴＡ）を高温噴霧適用、例えばホットエアー高温噴霧とを組み合わせて使用される。またここでは、本発明によるデュアルキュア−被覆材料、接着物質及びシールコンパウンドの事前の架橋を回避するために化学線の排除下に作業することが推奨される。
【０２０４】
基体としては、その表面が熱及び／又は化学線の使用によって、その上に存在する層の硬化の際に傷害されない全てのものが該当する。有利には基体は、金属、プラスチック、木材、セラミック、石材、テキスタイル、繊維複合体、皮革、ガラス、ガラス繊維、ガラスウール及び石綿、無機建材及び樹脂複合建材、例えば石膏板及びセメント板又は屋根瓦並びに前記の材料の複合材料からなる。
【０２０５】
従って該被覆材料、接着剤及びシールコンパウンドは車両ボディ及びその部材、車両の内部領域及び外部領域、建築物の内部領域及び外部領域、ドア、窓及び家具の塗装、接着及び封止のため並びに、特に小部品、コイル、コンテナ、包装、電子工学部品及び白色物品の工業的塗装の範囲における塗装、接着及び封止のために適当である。
【０２０６】
電導性の基体の場合には、通常及び公知のように電着塗料から製造されるプライマーを使用してよい。このためには、アノード電着塗料もカソード電着塗料も、しかしながら特にカソード電着塗料が該当する。官能化されていない及び／又は非極性のプラスチック表面の場合に、被覆の前に公知のように、例えばプラズマ又は火炎により前処理してよいか、又はハイドロプライマーを施してよい。
【０２０７】
また適用された粉末スラリー（Ｆ）及び粉末塗料（Ｇ）の硬化は、方法上の特徴を有さず、慣用かつ公知の熱的方法、例えば強制空気炉における加熱又はＩＲ灯での照射により実施される。化学線による硬化のためには、照射源、例えば４０５ｎｍまでの照射ウィンドウを開くために、場合により鉛でドーピングされている水銀高圧−又は−低圧ランプ又は電子線源が該当する。化学線での硬化のための適当な方法及び装置の更なる例は、ドイツ国特許出願ＤＥ１９８１８７３５号Ａ１の第１０欄、第３１〜６行目に記載されている。
【０２０８】
得られた被覆、特に単層又は複層の、色付与及び／又は効果付与する塗装系、組み合わせ効果層及びクリヤーコート系は容易に製造でき、かつ優れた光学的特性及び非常に高い耐光性、耐化学薬品性、耐水性及び耐候性を有する。特にこれらは混濁及び不均一性を有さない。これらは硬質、可撓性及び耐引掻性である。これらは非常に良好なリフロー挙動を有し、中間層接着及び、慣用かつ公知の自動車補修塗装に良好ないし非常に良好な付着を示す。
【０２０９】
これらの接着層は種々の基体を長期間互いに強固に結合し、かつこれらは極度の温度及び／又は温度変動においても高い化学的及び機械的な安定性を有する。
【０２１０】
同様に本発明によるシーリングは基体を長期間封止し、その際、これらのシーリングは極度の温度及び／又は温度変動においても、激しい化学薬品の作用と組み合わされても高い化学的及び物理的安定性を有する。
【０２１１】
デュアルキュア−被覆材料、−接着剤及び−シールコンパウンドの更なる利点は、これらが複雑に構成された三次元基体、例えばボディ、ラジエータ又は電気巻き線物の影領域において、最適な、特に完全な化学線による影領域の照射なくしても、それらの応用技術的特性が影領域外の被覆、接着層及びシーリングに少なくとも匹敵する被覆、接着層及びシーリングを提供することである。それにより影領域に存在する被覆、接着層及びシーリングにおいては、被覆されたボディに車両の他の部品を取り付ける際に生じうる機械的及び／又は化学的な作用によってもはや容易に損傷されない。
【０２１２】
従って、前記に挙げた技術分野において慣用に使用される下塗りされた又は下塗りされていない、少なくとも１種の被覆で被覆された、少なくとも１種の本発明による接着層で接着された及び／又は少なくとも１種の本発明によるシーリングで封止されている基体は、特に有利な応用技術的特性プロフィールにおいて特に長い使用期間を有し、これは該基体を経済的に特に魅力的なものにする。
【０２１３】
実施例
製造例１
乳化剤の製造
３つの供給容器、撹拌機、還流冷却器及び油加熱器を備えた適当な反応容器に５２．５６質量部の脱塩水を装入し、かつ９０℃に加熱した。引き続き前記温度で３つの別個の供給を平行してかつ同時に初充填に供給した。第一の供給は１０．１８質量部のアクリル酸、１８．３５質量部のメチルメタクリレート及び１．４９質量部のジフェニルエチレンからなる。第２の供給は９．９質量部の２５質量％の水中のアンモニア溶液からなる。第３の供給は５．２５質量部の脱塩水中の２．２５質量部のアンモニウムペルオキソ二硫酸塩の溶液からなる。第１及び第２の供給を１時間にわたり供給した。第３の供給を１．２５時間にわたり供給した。添加の完了後に４時間にわたり後重合させた。この際に反応混合物の温度を緩慢に低下させた。３３質量％の固体含量を有する乳化剤の分散液が得られた。乳化剤の水溶液は臨界ミセル形成濃度において５０ｍＮ／ｍの表面張力を有した。
【０２１４】
例１
本発明による方法を用いた粉末スラリー（Ｆ）及び粉末スラリー（Ｇ）の製造
ドイツ国特許出願ＤＥ１９８２８７４２号Ａ１の第１１欄の第４３行ないし第１２欄、第２６頁に図１と組み合わせて記載されている円錐形のテイラー反応器中で
−  ２８質量部のグリシジルメタクリレート、
−  ３５質量部のメチルメタクリレート、
−  ２５質量部のスチレン、
−  １１質量部のｎ−ブチルメタクリレート及び
−  １．０質量部のジ−ｔ−アミルペルオキシド
からなるモノマー−開始剤混合物を重合させた。この場合にモノマー混合物及び開始剤を相応の受容容器から別個に供給ポンプを介してテイラー反応器に連続的に導入した。重合はテイラー流れの条件下に実施する（ＤＥ１９８２８７４２号Ａ１の第１欄第１３〜６７行を参照）。テイラー反応器から排出された樹脂溶融物（Ａ）は１６０℃で４４Ｐａｓの粘度及び５２２ミリ当量／ｇ樹脂のエポキシ当量を有した。
【０２１５】
溶融物（Ａ）を連続的に、加熱された緩衝容器に移送し、そこでこれらを添加物質と混合し、結果として以下の組成のバインダー−添加物質−溶融物（Ａ）が得られた：
−  ９５．１質量％のエポキシ基含有のメタクリレートコポリマー、
−  ２．５質量％のＴｉｎｕｖｉｎ（Ｒ）ＣＧＬ１５４５（Ｃｉｂａ Ｓｐｅｃｉａｌｔｙ Ｃｈｅｍｉｃａｌｓ社の通常市販されているＵＶ吸収剤）、
−  １．３質量％のＴｉｎｕｖｉｎ（Ｒ）１２３（Ｃｉｂａ Ｓｐｅｃｉａｌｔｙ Ｃｈｅｍｉｃａｌｓ社の通常市販されている可逆的ラジカル捕捉剤）、
−  ０．３質量％のＩｒｇａｆｏｓ（Ｒ）Ｐ−ＥＰＱ(Ｃｉｂａ Ｓｐｅｃｉａｌｔｙ Ｃｈｅｍｉｃａｌｓ社の通常市販されている酸化防止剤）、
−  ０．８質量％のＴｒｏｙ（Ｒ）ＥＸ５４２（Ｔｒｏｙ社（米国）の通常市販されているベンゾイン含有の脱ガス剤）。
【０２１６】
溶融物（Ａ）をＳｕｌｚｅｒ型のスタティックミキサ（空容量：０．０４６３リットル）中に３４ｋｇ／ｈの質量流量で移送した。分散相中のそれらの割合は７３．６質量％であった。
【０２１７】
第１の溶融物容器から平行してかつ連続的に１５４℃でドデカン二酸（Ｂ１）を７．２ｋｇ／ｈの質量流量で前記ミキサにポンプ導入した。分散相中のそれらの割合は１６．２質量％であった。
【０２１８】
第２の溶融物容器から、３，５−ジメチルピラゾールで封鎖された、１５．５質量％のＮＣＯ含量を有するイソホロンジイソシアネートをベースとするポリイソシアネート（Ｂ２）を１３４℃の温度で５．０ｋｇ／ｈの質量流量で前記ミキサ中にポンプ導入した。分散相中のその割合は１０．８質量％であった。
【０２１９】
溶融物（Ａ）及び両者の溶融物（Ｂ１）及び（Ｂ２）の混合によって溶融物（Ｃ）が得られた。混合装置における滞留時間は３．５秒であった。
【０２２０】
ミキサの出口を歯状環分散装置（Ｋｉｎｅｍａｔｉｃａ ＡＧ社、Luzern、Schweizの"K-Generator"）と接続し、そこで分散相（溶融物（Ｃ））に平行して連続的に供給容器から、９５質量％の脱塩水及び５．０質量％の製造例１の乳化剤分散液からなる水性の連続相（Ｄ）を７７．５ｋｇ／ｈの質量流量で供給した。
【０２２１】
歯状環−分散装置の回転数は９０００回転／分であった。滞留時間は５秒であった。
【０２２２】
得られたエマルジョン（Ｅ）を、歯状環−分散装置の通過後に管形冷却器で迅速に冷却した。得られた懸濁液（粉末スラリー（Ｆ））は１２．９μｍのｚ平均粒度（Ｍａｌｖｅｒｎ社のレーザ回折装置を使用して測定された）を有した。
【０２２３】
該粉末スラリー（Ｆ）は完全に沈殿安定性であり、かつ優れた輸送特性及び適用特性を有する。該スラリーは平坦な、高い光沢を有する、耐引掻性の、可撓性の、硬質かつ耐化学薬品性の、優れた付着特性を有するクリヤーコート系を提供する。更に該スラリーは粉末スラリー（Ｇ）の製造のために適当であった。
【０２２４】
懸濁液（Ｆ）を前記の目的のために噴霧棟中で、粒子の温度が４０℃を上回らないように噴霧した。乾燥気流の温度は１１０℃であった。本発明による粉末塗料の含水量は０．５質量％未満であった。その平均粒度は２５μｍであった。
【０２２５】
粉末スラリー（Ｇ）は貯蔵安定及び輸送安定性であり、かつ凝結傾向にない。その流動性及び適用特性は優れている。該スラリーは平坦な、高い光沢を有する、耐引掻性の、可撓性の、硬質かつ耐化学薬品性の、優れた付着特性を有するクリヤーコート系を提供する。
【０２２６】
例２
本発明による方法を用いた粉末スラリー（Ｆ）及び粉末塗料（Ｇ）の製造
例１を繰り返すが、添加物質を溶融物（Ａ）に添加せず、かつ封鎖されたポリイソシアネートの溶融物（Ｂ２）の代わりに
−  ５５．４９質量部のＴＡＣＴ（Ｒ）（ＣＹＴＥＣ社のトリス（アルコキシカルボニルアミノ）トリアジン、
−  ２３．１２質量部のＴｉｎｕｖｉｎ（Ｒ）ＣＧＬ１５４５（Ｃｉｂａ Ｓｐｅｃｉａｌｔｙ Ｃｈｅｍｉｃａｌｓ社の通常市販されているＵＶ吸収剤）、
−  １１．５６質量部のＴｉｎｕｖｉｎＯ１２３（Ｃｉｂａ Ｓｐｅｃｉａｌｔｙ Ｃｈｅｍｉｃａｌｓ社の通常市販されている可逆性ラジカル捕捉剤、ＨＡＬＳ）、
−  ２．８９質量部のＩｒｇａｆｏｓ（Ｒ）Ｐ−ＥＰＱ（Ｃｉｂａ Ｓｐｅｃｉａｌｔｙ Ｃｈｅｍｉｃａｌｓ社の通常市販されている酸化防止剤）及び
−  ６．９４質量部のＴｒｏｙ（Ｒ）ＥＸ５４２（Ｔｒｏｙ社（ＵＳＡ）の通常市販されているベンゾイン含有の脱ガス剤）
からなる溶融物（Ｂ２）を使用した。
【０２２７】
溶融物（Ａ）と溶融物（Ｂ１）（ドデカン二酸；例１を参照）と溶融物（Ｂ２）との質量比は７５．１８：１６．１７：８．６５であった。得られた溶融物（Ｃ）と水性媒体（Ｄ）（例１を参照）との質量比は３７：８３であった。
【０２２８】
得られたエマルジョン（Ｅ）を、歯状環−分散装置の通過後に管形冷却器で迅速に冷却した。
【０２２９】
得られた懸濁液（粉末スラリー（Ｆ））は１２．９μｍのｚ平均粒度（Ｍａｌｖｅｒｎ社のレーザ回折装置を使用して測定された）を有した。
【０２３０】
該粉末スラリー（Ｆ）は完全に沈殿安定性であり、かつ優れた輸送特性及び適用特性を有する。該スラリーは平坦な、高い光沢を有する、耐引掻性の、可撓性の、硬質かつ耐化学薬品性の、優れた付着特性を有するクリヤーコート系を提供する。更に該スラリーは粉末スラリー（Ｇ）の製造のために適当であった。
【０２３１】
懸濁液（Ｆ）を前記の目的のために噴霧棟中で、粒子の温度が４０℃を上回らないように噴霧した。乾燥気流の温度は１１０℃であった。本発明による粉末塗料の含水量は０．５質量％未満であった。その平均粒度は２５μｍであった。
【０２３２】
粉末スラリー（Ｇ）は貯蔵安定及び輸送安定性であり、かつ凝結傾向にない。その流動性及び適用特性は優れている。該スラリーは平坦な、高い光沢を有する、耐引掻性の、可撓性の、硬質かつ耐化学薬品性の、優れた付着特性を有するクリヤーコート系を提供する。
【国際公開パンフレット】
2004530026.tif 000003
2004530026.tif 000004
2004530026.tif 000005
2004530026.tif 000006
2004530026.tif 000007
2004530026.tif 000008
2004530026.tif 000009
2004530026.tif 000010
2004530026.tif 000011
2004530026.tif 000012
2004530026.tif 000013
2004530026.tif 000014
2004530026.tif 000015
2004530026.tif 000016
2004530026.tif 000017
2004530026.tif 000018
2004530026.tif 000019
2004530026.tif 000020
2004530026.tif 000021
2004530026.tif 000022
2004530026.tif 000023
2004530026.tif 000024
2004530026.tif 000025
2004530026.tif 000026
2004530026.tif 000027
2004530026.tif 000028
2004530026.tif 000029
2004530026.tif 000030
2004530026.tif 000031
2004530026.tif 000032
2004530026.tif 000033
2004530026.tif 000034
2004530026.tif 000035
2004530026.tif 000036
2004530026.tif 000037
2004530026.tif 000038
2004530026.tif 000039
2004530026.tif 000040
2004530026.tif 000041
2004530026.tif 000042
2004530026.tif 000043
2004530026.tif 000044
2004530026.tif 000045
2004530026.tif 000046
2004530026.tif 000047
2004530026.tif 000048
2004530026.tif 000049
2004530026.tif 000050
2004530026.tif 000051
2004530026.tif 000052
2004530026.tif 000053
2004530026.tif 000054
2004530026.tif 000055
2004530026.tif 000056
2004530026.tif 000057
2004530026.tif 000058
2004530026.tif 000059
2004530026.tif 000060
2004530026.tif 000061
2004530026.tif 000062
2004530026.tif 000063
2004530026.tif 000064
2004530026.tif 000065
2004530026.tif 000066
2004530026.tif 000067
2004530026.tif 000068
2004530026.tif 000069
2004530026.tif 000070
2004530026.tif 000071
2004530026.tif 000072
2004530026.tif 000073
2004530026.tif 000074
2004530026.tif 000075
2004530026.tif 000076
2004530026.tif 000077
2004530026.tif 000078
2004530026.tif 000079
2004530026.tif 000080
2004530026.tif 000081
2004530026.tif 000082
2004530026.tif 000083
2004530026.tif 000084
【国際調査報告】
2004530026.tif 000085
2004530026.tif 000086
2004530026.tif 000087
2004530026.tif 000088